(57)【要約】  さまざまな態様で、本開示は、光活性性剤を含む繊維および織物、および光活性性剤の光活性化によって光活性化可能な繊維および織物媒体に関連する。一部の場合、繊維および織物媒体は、その表面上に存在する光活性性剤を持つ（例えば、繊維／織物に光活性性剤でコートまたはスプレーされる、または繊維／織物が光活性性剤を含む組成物または製剤中に浸漬される）。その他の場合、光活性性剤は繊維を作る材料に組み込まれる（例えば、光活性性剤が繊維を作る材料と混合／配合される）。本開示の光活性性の繊維は、少なくとも一つの熱可塑性ポリマー、および約４００ｎｍ〜約８００ｎｍの光を吸収および放射する少なくとも一つの光活性性剤を含む。【選択図】図１
2018500468.tif 000002
【特許請求の範囲】
【請求項１】
光活性性の繊維であって、
−少なくとも一つの熱可塑性ポリマーと、
−少なくとも一つの光活性性剤とを含み、
前記少なくとも一つの光活性性剤が、約４００ｎｍ〜約８００ｎｍの光を吸収および放射する、前記光活性性の繊維。
【請求項２】
前記少なくとも一つの光活性性剤が前記少なくとも一つの熱可塑性ポリマーと混合されている、請求項１に記載の光活性性の繊維。
【請求項３】
前記少なくとも一つの光活性性剤が前記光活性性の繊維の全体に渡って均一に分散している、請求項２に記載の光活性性の繊維。
【請求項４】
前記少なくとも一つの光活性性剤が前記光活性性の繊維の全体に渡って不均一に分散している、請求項２に記載の光活性性の繊維。
【請求項５】
前記少なくとも一つの光活性性剤が前記光活性性の繊維の表面上に層になっている、請求項１または２に記載の光活性性の繊維。
【請求項６】
前記少なくとも一つの光活性性剤の第一の部分が前記少なくとも一つの熱可塑性ポリマーと混合されており、前記少なくとも一つの光活性性剤の第二の部分が前記光活性性の繊維の表面上に層になっている、請求項１または２に記載の光活性性の繊維。
【請求項７】
前記光活性性の繊維が、その表面上に前記少なくとも一つの光活性性剤の少なくとも一つの層を含む、請求項５または６に記載の光活性性の繊維。
【請求項８】
前記光活性性の繊維が、その表面上に前記少なくとも一つの光活性性剤の複数の層を含む、請求項５または６に記載の光活性性の繊維。
【請求項９】
前記少なくとも一つの熱可塑性ポリマーが、アクリル、アクリロニトリル・ブタジエン・スチレン（ＡＢＳ）、ポリベンズイミダゾール（ＰＢＩ）、ポリカーボネート、ポリエーテル・スルホン（ＰＥＳ）、ポリエーテルエーテルケトン（ＰＥＥＫ）、ポリエーテルイミド（ＰＥＩ）、ポリエチレン（ＰＥ）、ポリフェニレン・オキシド（ＰＰＯ）、ポリフェニレン・スルフィド（ＰＰＳ）、ポリプロピレン（ＰＰ）、ポリスチレン、ポリ塩化ビニル（ＰＶＣ）、テフロン、ポリブチレン、ポリエチレン・テレフタレート（ＰＥＴ）、ポリブチレン・テレフタレート（ＰＢＴ）、ナイロン、ポリ乳酸（ＰＬＡ）、ポリメチル・メタクリレート・ポリエステル、ポリウレタン、レーヨン、ポリ（メチルメタクリレート）（ＰＭＭＡ）の一つ以上である、請求項１〜８のいずれか一項に記載の光活性性の繊維。
【請求項１０】
前記少なくとも一つの熱可塑性ポリマーが、ナイロン、ポリエチレン（ＰＥ）、ポリプロピレン（ＰＰ）、ポリ乳酸（ＰＬＡ）、ポリブチレン・テレフタレート（ＰＢＴ）、およびポリ（メチルメタクリレート）（ＰＭＭＡ）の一つ以上である、請求項１〜８のいずれか一項に記載の光活性性の繊維。
【請求項１１】
前記少なくとも一つの熱可塑性ポリマーがナイロンである、請求項１〜８のいずれか一項に記載の光活性性の繊維。
【請求項１２】
前記少なくとも一つの熱可塑性ポリマーがポリエチレンである、請求項１〜８のいずれか一項に記載の光活性性の繊維。
【請求項１３】
前記少なくとも一つの熱可塑性ポリマーがポリプロピレンである、請求項１〜８のいずれか一項に記載の光活性性の繊維。
【請求項１４】
前記少なくとも一つの光活性性剤が、エオシンＹ、エオシンＢ、エリスロシン、フルオレセイン、ローズベンガルおよびそれらの任意の混合物から成る群から選択される、請求項１〜１３のいずれか一項に記載の光活性性の繊維。
【請求項１５】
前記少なくとも一つの光活性性剤が、ｉ）エオシンＹ、ｉｉ）フルオレセイン、ｉｉｉ）エオシンＹおよびフルオレセイン、またはｉｖ）エオシンＹおよびフルオレセインおよびローズベンガルである、請求項１〜１３のいずれか一項に記載の光活性性の繊維。
【請求項１６】
前記少なくとも一つの熱可塑性ポリマーがナイロンであり、前記少なくとも一つの光活性性剤がエオシンＹである、請求項１〜８のいずれか一項に記載の光活性性の繊維。
【請求項１７】
前記少なくとも一つの熱可塑性ポリマーがナイロンであり、前記少なくとも一つの光活性性剤がエオシンＹおよびフルオレセインである、請求項１〜８のいずれか一項に記載の光活性性の繊維。
【請求項１８】
前記少なくとも一つの熱可塑性ポリマーがポリエチレンであり、前記少なくとも一つの光活性性剤がエオシンＹである、請求項１〜８のいずれか一項に記載の光活性性の繊維。
【請求項１９】
前記少なくとも一つの熱可塑性ポリマーがポリエチレンであり、前記少なくとも一つの光活性性剤がエオシンＹおよびフルオレセインである、請求項１〜８のいずれか一項に記載の光活性性の繊維。
【請求項２０】
前記少なくとも一つの熱可塑性ポリマーがポリプロピレンであり、前記少なくとも一つの光活性性剤がエオシンＹである、請求項１〜８のいずれか一項に記載の光活性性の繊維。
【請求項２１】
前記少なくとも一つの熱可塑性ポリマーがポリプロピレンであり、前記少なくとも一つの光活性性剤がエオシンＹおよびフルオレセインである、請求項１〜８のいずれか一項に記載の光活性性の繊維。
【請求項２２】
前記少なくとも一つの光活性性剤が作用光に反応して蛍光を放射する、請求項１〜２１のいずれか一項に記載の光活性性の繊維。
【請求項２３】
前記少なくとも一つの光活性性剤が作用光に反応して、約４００ｎｍ〜約８００ｎｍの波長を持つ光を放射する、請求項１〜２２のいずれか一項に記載の光活性性の繊維。
【請求項２４】
前記光活性性の繊維が４００デニール〜４８０デニールの線形質量密度を持つ、請求項１〜２３のいずれか一項に記載の光活性性の繊維。
【請求項２５】
前記光活性性の繊維が４２０デニール〜４５０デニールの線形質量密度を持つ、請求項１〜２３のいずれか一項に記載の光活性性の繊維。
【請求項２６】
潤滑剤をさらに含む、請求項１〜２５のいずれか一項に記載の光活性性の繊維。
【請求項２７】
前記潤滑剤がルロールオイルである、請求項２６に記載の光活性性の繊維。
【請求項２８】
複数の光活性性の繊維を含む光活性性の織物であって、前記光活性性の繊維が、ｉ）少なくとも一つの熱可塑性ポリマー、および、ｉｉ）少なくとも一つの光活性性剤を含み、前記少なくとも一つの光活性性剤が約４００ｎｍ〜約８００ｎｍの光を吸収および放射する、前記光活性性の織物。
【請求項２９】
前記光活性性の繊維の前記少なくとも一つの光活性性剤が前記少なくとも一つの熱可塑性ポリマーと混合されている、請求項２８に記載の光活性性の織物。
【請求項３０】
前記光活性性の繊維の前記少なくとも一つの光活性性剤が前記光活性性の繊維の全体に渡って均一に分散している、請求項２９に記載の光活性性の織物。
【請求項３１】
前記光活性性の繊維の前記少なくとも一つの光活性性剤が前記光活性性の繊維の全体に渡って不均一に分散している、請求項２９に記載の光活性性の織物。
【請求項３２】
前記少なくとも一つの光活性性剤が前記複数の前記光活性性の繊維の少なくとも一部の表面上に層になっている、請求項２８に記載の光活性性の織物。
【請求項３３】
前記光活性性の繊維が４００デニール〜４８０デニールの線形質量密度を持つ、請求項２８〜３２のいずれか一項に記載の光活性性の織物。
【請求項３４】
光活性性の織物であって、
ａ）少なくとも一つの熱可塑性ポリマーから構成される複数の繊維と、
ｂ）少なくとも一つの光活性性剤であって、前記少なくとも一つの光活性性剤が約４００ｎｍ〜約８００ｎｍの光を吸収および放射する光活性性剤とを含む、
前記光活性性の織物。
【請求項３５】
前記少なくとも一つの光活性性剤が前記複数の前記光活性性の繊維の少なくとも一部の表面上に層になっている、請求項３４に記載の光活性性の織物。
【請求項３６】
前記少なくとも一つの光活性性剤が前記少なくとも一つの熱可塑性ポリマーと混合されている、請求項３４に記載の光活性性の織物。
【請求項３７】
前記少なくとも一つの光活性性剤の第一の部分が前記複数の光活性性の繊維の少なくとも一部の表面上に層になっており、前記少なくとも一つの光活性性剤の第二の部分が前記少なくとも一つの熱可塑性ポリマーと混合されている、請求項３４に記載の光活性性の織物。
【請求項３８】
前記少なくとも一つの熱可塑性ポリマーが、アクリル、アクリロニトリル・ブタジエン・スチレン（ＡＢＳ）、ポリベンズイミダゾール（ＰＢＩ）、ポリカーボネート、ポリエーテル・スルホン（ＰＥＳ）、ポリエーテルエーテルケトン（ＰＥＥＫ）、ポリエーテルイミド（ＰＥＩ）、ポリエチレン（ＰＥ）、ポリフェニレン・オキシド（ＰＰＯ）、ポリフェニレン・スルフィド（ＰＰＳ）、ポリプロピレン（ＰＰ）、ポリスチレン、ポリ塩化ビニル（ＰＶＣ）、テフロン、ポリブチレン、ポリエチレン・テレフタレート（ＰＥＴ）、ポリブチレン・テレフタレート（ＰＢＴ）、ナイロン、ポリ乳酸（ＰＬＡ）、ポリメチル・メタクリレート・ポリエステル、ポリウレタン、レーヨン、ポリ（メチルメタクリレート）（ＰＭＭＡ）の一つ以上である、請求項２８〜３７のいずれか一項に記載の光活性性の織物。
【請求項３９】
前記少なくとも一つの熱可塑性ポリマーが、ナイロン、ポリエチレン（ＰＥ）、ポリプロピレン（ＰＰ）、ポリ乳酸（ＰＬＡ）、ポリブチレン・テレフタレート（ＰＢＴ）、およびポリ（メチルメタクリレート）（ＰＭＭＡ）の一つ以上である、請求項２８〜３７のいずれか一項に記載の光活性性の織物。
【請求項４０】
前記少なくとも一つの光活性性剤が、エオシンＹ、エオシンＢ、エリスロシン、フルオレセイン、ローズベンガルおよびそれらの任意の混合物から成る群から選択される、請求項２８〜３７のいずれか一項に記載の光活性性の織物。
【請求項４１】
前記少なくとも一つの光活性性剤が作用光に反応して蛍光を放射する、請求項２８〜４０のいずれか一項に記載の光活性性の織物。
【請求項４２】
前記少なくとも一つの光活性性剤が作用光に反応して、約４００ｎｍ〜約８００ｎｍの波長を持つ光を放射する、請求項２８〜４１のいずれか一項に記載の光活性性の織物。
【請求項４３】
前記繊維が４００デニール〜４８０デニールの線形質量密度を持つ、請求項３４〜４２のいずれか一項に記載の光活性性の織物。
【請求項４４】
潤滑剤をさらに含む、請求項２８〜４３のいずれか一項に記載の光活性性の織物。
【請求項４５】
前記潤滑剤がルロールオイルである、請求項４４に記載の光活性性の織物。
【請求項４６】
前記潤滑剤が前記複数の光活性性の繊維の少なくとも一部分の上にコーティングされている、請求項２８に記載の光活性性の織物。
【請求項４７】
前記潤滑剤が前記複数の繊維の少なくとも一部分の上にコーティングされている、請求項３４に記載の光活性性の織物。
【請求項４８】
前記複数の光活性性の繊維が織られている、請求項２６に記載の光活性性の織物。
【請求項４９】
前記複数の光活性性の繊維がスパンボンドされている、請求項２８に記載の光活性性の織物。
【請求項５０】
前記複数の繊維が織られている、請求項３４に記載の光活性性の織物。
【請求項５１】
前記複数の繊維がスパンボンドされている、請求項３４に記載の光活性性の織物。
【請求項５２】
光活性性の織物を含む製品であって、光活性性の織物が、ａ）少なくとも一つの熱可塑性ポリマーから構成される複数の繊維、および、ｂ）少なくとも一つの光活性性剤を含み、前記少なくとも一つの光活性性剤が約４００ｎｍ〜約８００ｎｍの光を吸収および放射する、前記製品。
【請求項５３】
前記少なくとも一つの光活性性剤が前記複数の前記光活性性の繊維の少なくとも一部の表面上に層になっている、請求項５２に記載の製品。
【請求項５４】
前記少なくとも一つの光活性性剤が前記少なくとも一つの熱可塑性ポリマーと混合されている、請求項５２に記載の製品。
【請求項５５】
前記少なくとも一つの光活性性剤の第一の部分が前記複数の光活性性の繊維の少なくとも一部の表面上に層になっており、前記少なくとも一つの光活性性剤の第二の部分が前記少なくとも一つの熱可塑性ポリマーと混合されている、請求項５２に記載の製品。
【請求項５６】
前記少なくとも一つの熱可塑性ポリマーが、アクリル、アクリロニトリル・ブタジエン・スチレン（ＡＢＳ）、ポリベンズイミダゾール（ＰＢＩ）、ポリカーボネート、ポリエーテル・スルホン（ＰＥＳ）、ポリエーテルエーテルケトン（ＰＥＥＫ）、ポリエーテルイミド（ＰＥＩ）、ポリエチレン（ＰＥ）、ポリフェニレン・オキシド（ＰＰＯ）、ポリフェニレン・スルフィド（ＰＰＳ）、ポリプロピレン（ＰＰ）、ポリスチレン、ポリ塩化ビニル（ＰＶＣ）、テフロン、ポリブチレン、ポリエチレン・テレフタレート（ＰＥＴ）、ポリブチレン・テレフタレート（ＰＢＴ）、ナイロン、ポリ乳酸（ＰＬＡ）、ポリメチル・メタクリレート・ポリエステル、ポリウレタン、レーヨン、ポリ（メチルメタクリレート）（ＰＭＭＡ）の一つ以上である、請求項５２〜５５のいずれか一項に記載の製品。
【請求項５７】
前記少なくとも一つの熱可塑性ポリマーが、ナイロン、ポリエチレン（ＰＥ）、ポリプロピレン（ＰＰ）、ポリ乳酸（ＰＬＡ）、ポリブチレン・テレフタレート（ＰＢＴ）、およびポリ（メチルメタクリレート）（ＰＭＭＡ）の一つ以上である、請求項５２〜５５のいずれか一項に記載の製品。
【請求項５８】
前記少なくとも一つの光活性性剤が、エオシンＹ、エオシンＢ、エリスロシン、フルオレセイン、ローズベンガルおよびそれらの任意の混合物から成る群から選択される、請求項５２〜５７のいずれか一項に記載の製品。
【請求項５９】
前記少なくとも一つの光活性性剤が作用光に反応して蛍光を放射する、請求項５２〜５８のいずれか一項に記載の製品。
【請求項６０】
前記少なくとも一つの光活性性剤が作用光に反応して、約４００ｎｍ〜約８００ｎｍの波長を持つ光を放射する、請求項５２〜５９のいずれか一項に記載の製品。
【請求項６１】
前記繊維が４００デニール〜４８０デニールの線形質量密度を持つ、請求項５２〜６０のいずれか一項に記載の製品。
【請求項６２】
前記光活性性の織物が潤滑剤をさらに含む、請求項５２〜６１のいずれか一項に記載の製品。
【請求項６３】
前記潤滑剤がルロールオイルである、請求項６２に記載の製品。
【請求項６４】
前記潤滑剤が前記複数の光活性性の繊維の少なくとも一部分の上にコーティングされている、請求項６２に記載の製品。
【請求項６５】
前記潤滑剤が前記複数の繊維の少なくとも一部分の上にコーティングされている、請求項６２に記載の製品。
【請求項６６】
前記光活性性の繊維が織られている、請求項５２に記載の製品。
【請求項６７】
前記複数の光活性性の繊維がスパンボンドされている、請求項５２に記載の製品。
【請求項６８】
被験者によって着用される衣服である、請求項５２〜６７のいずれか一項に記載の製品。
【請求項６９】
前記被験者が光線療法を必要とする、請求項６８に記載の製品。
【請求項７０】
被験者に光線療法をもたらす方法であって、前記方法が、
−請求項１〜２７のいずれか一項に記載の光活性性の繊維を前記被験者に適用する工程と、
−前記光活性性剤の吸収スペクトルと重複する波長を持つ光を前記光活性性の繊維に照射することを含む、前記方法。
【請求項７１】
被験者に光線療法をもたらす方法であって、前記方法が、
−請求項２８〜５１のいずれか一項に記載の光活性性の織物を前記被験者に適用する工程と、
−前記光活性性剤の吸収スペクトルと重複する波長を持つ光を前記光活性性の織物に照射することを含む、前記方法。
【請求項７２】
被験者に光線療法をもたらす方法であって、前記方法が、
−請求項５２〜６９のいずれか一項に記載の製品を前記被験者に適用する工程と、
−前記光活性性剤の吸収スペクトルと重複する波長を持つ光を前記製品に照射することを含む、前記方法。
【請求項７３】
被験者に光線療法をもたらすための、請求項１〜２７のいずれか一項に記載の光活性性の繊維の使用。
【請求項７４】
被験者に光線療法をもたらすための、請求項２８〜５１のいずれか一項に記載の光活性性の織物の使用。
【請求項７５】
被験者に光線療法をもたらすための、請求項５２〜６９のいずれか一項に記載の製品の使用。
【請求項７６】
製品であって、
−第一の光活性性の織物と、
−第二の光活性性の織物とを含み、
前記第一および第二の光活性性の織物が互いに関連しており、約４００ｎｍ〜約８００ｎｍの光を吸収および放射する少なくとも一つの光活性性剤を含む製品。
【請求項７７】
前記第一の光活性性の織物がポリプロピレンから構成される光活性性の繊維を含む、請求項７６に記載の製品。
【請求項７８】
前記第一の光活性性の織物および前記第二の光活性性の織物がポリプロピレンから構成される光活性性の繊維を含む、請求項７６に記載の製品。
【請求項７９】
前記第一の光活性性の織物が第一の光活性性剤を含む、請求項７６〜７８のいずれか一項に記載の製品。
【請求項８０】
前記第二の光活性性の織物が第二の光活性性剤を含む、請求項７６〜７９のいずれか一項に記載の製品。
【請求項８１】
前記第一の光活性性剤がエオシンＹである、請求項７９に記載の製品。
【請求項８２】
前記第二の光活性性剤がエオシンＹおよびフルオレセインである、請求項８０に記載の製品。
【請求項８３】
前記第一の光活性性の織物および第二の光活性性の織物が互いに連結、縫合、接着、付着、融合、縫製、または結合されている、請求項７６〜８２のいずれか一項に記載の製品。
【請求項８４】
前記第一の光活性性の織物および／または前記第二の光活性性の織物に関連した少なくとも一つのさらなる光活性性の織物を含み、前記少なくとも一つのさらなる光活性性の織物が少なくとも一つのさらなる光活性性剤を含む、請求項７６に記載の製品。
【発明の詳細な説明】
【技術分野】
【０００１】
関連出願の相互参照
本出願は、２０１４年１０月３１日出願の米国仮特許出願第６２／０７３，７９５号の利益および優先権を主張するものであり、この特許の内容はその全体が参照により本明細書に組み込まれる。
【０００２】
本開示は、光活性性剤(photoactivable agent、光活性化可能剤)を含む光活性性の(photoactivatable、光活性化可能な)繊維および織物媒体、このような光活性性の繊維および織物媒体、ならびにそれらの潜在的使用に一般的に関連する。
【背景技術】
【０００３】
光線療法は、手術、治療および診断における使用を含む、医学および美容の両分野で幅広い用途があることが認識されている。例えば、光線療法は、低い侵襲性でがんおよび腫瘍を治療するため、抗菌治療として標的部位を殺菌するため、皮膚疾患を治療するため、および創傷治癒を促進するために使用されている。
【０００４】
これらの用途では、光線療法は、光を吸収および／または放射することができる光活性性剤(photoactivatable agent、光活性化可能剤)を有する、光活性性の製剤(formulations、調合物)および／または組成物(composition)を使用して一般的に達成されてきた。これらの光活性性の製剤および／または組成物は、液体または半液体（例えば、ゲル、ペースト、クリームおよび同種のもの）として一般的に作成および／または使用されてきた。それらの液体および／または半液体の質感のために、これらの光活性性の製剤および／または組成物の一部は、該製剤および／または該組成物からの光活性性剤の浸出を示す。また、これらの製剤および／または組成物は、それらを塗布することができるサポート／表面を必要とする。それらは液体と接触して拡散および／または希釈する傾向があるので、一部の液体および半液体の光活性性の製剤および／または組成物は、望ましい効果を達成するために表面への複数回の塗布を必要とする。
【０００５】
従って、本開示は、現在知られている光活性性の製剤と比べて追加的利益を示しうる特徴を持つ光活性性の製剤に関連する。このような特徴は光線療法で有用な可能性があり、光活性性の製剤のより広い産業上の利用可能性に寄与する可能性がある。
【発明の概要】
【０００６】
さまざまな態様によると、本開示は、少なくとも一つの熱可塑性ポリマー、および少なくとも一つの光活性性剤を含む光活性性の繊維に関連し、少なくとも一つの光活性性剤は約４００ｎｍ〜約８００ｎｍの光を吸収および放射する。
【０００７】
さまざまな態様によると、本開示は、少なくとも一つの熱可塑性ポリマーから構成される複数の繊維、および少なくとも一つの光活性性剤を含む光活性性の織物に関連し、少なくとも一つの光活性性剤は約４００ｎｍ〜約８００ｎｍの光を吸収および放射する。
【０００８】
さまざまな態様によると、本開示は、光活性性の織物を含む製品に関連し、光活性性の織物は、ａ）少なくとも一つの熱可塑性ポリマーから構成される複数の繊維、およびｂ）少なくとも一つの光活性性剤を含み、少なくとも一つの光活性性剤が約４００ｎｍ〜約８００ｎｍの光を吸収および放射する。
【０００９】
さまざまな態様によると、本開示は被験者に光線療法をもたらす方法に関連し、方法は、本明細書に定義された光活性性の繊維を被験者に適用する工程と、光活性性剤の吸収スペクトルと重複する波長を持つ光を光活性性の繊維に照射する工程とを含む。
【００１０】
さまざまな態様によると、本開示は被験者に光線療法をもたらす方法に関連し、方法は、本明細書に定義された光活性性の織物を被験者に適用する工程と、光活性性剤の吸収スペクトルと重複する波長を持つ光を光活性性の織物に照射する工程とを含む。
【００１１】
さまざまな態様によると、本開示は被験者に光線療法をもたらす方法に関連し、方法は、本明細書に定義された製品を被験者に適用する工程と、光活性性剤の吸収スペクトルと重複する波長を持つ光を製品に照射する工程とを含む。
【００１２】
さまざまな態様によると、本開示は、光線療法を被験者にもたらすための、本明細書に定義された光活性性の繊維の使用に関連する。
【００１３】
さまざまな態様によると、本開示は、光線療法を被験者にもたらすための、本明細書に定義された光活性性の織物の使用に関連する。
【００１４】
さまざまな態様によると、本開示は、光線療法を被験者にもたらすための、本明細書に定義された製品の使用に関連する。
【００１５】
さまざまな態様によると、本開示は、第一の光活性性の織物、および第二の光活性性の織物を含む製品に関連し、第一および第二の光活性性の織物は互いに関連しており、約４００ｎｍ〜約８００ｎｍの光を吸収および放射する少なくとも一つの光活性性剤を含む。
【図面の簡単な説明】
【００１６】
【図１Ａ】図１Ａは、本開示の光活性性の繊維の作成に使用される押出プロセスの概略図を示す。
【図１Ｂ】図１Ｂは、本開示の一実施形態による押出プロセスによって作成された繊維の断面図の写真である（図１Ｂは繊維のコアを示す）。
【図１Ｃ】図１Ｃは、本開示の別の実施形態による押出プロセスによって作成された繊維の断面図の写真であり、繊維はシースおよびコアを持つ。
【図２Ａ】図２Ａは、ナイロン繊維（図２Ａ）に存在する光活性性剤の経時的蛍光放射を示すグラフである。
【図２Ｂ】図２Ｂは、ＰＢＴ繊維（図２Ｂ）に存在する光活性性剤の経時的蛍光放射を示すグラフである。
【図２Ｃ】図２Ｃは、ＰＭＭＡ繊維（図２Ｃ）に存在する光活性性剤の経時的蛍光放射を示すグラフである。
【図２Ｄ】図２Ｄは、光活性性剤の経時的蛍光放射に対する試験ポリマーの効果を比較したグラフである。
【図３】図３は、本開示の一実施形態による示された光活性性の繊維からのエオシンの浸出を比較したグラフである。
【図４】図４は、溶液中のエオシンＹによる蛍光放射に対する潤滑剤の追加の効果を示すグラフである。
【図５Ａ】図５Ａは、エオシンＹの異なる濃度の蛍光放射に対する潤滑剤の存在の効果を示すグラフである。
【図５Ｂ】図５Ｂは、エオシンＹの蛍光放射に対する、およびフルオレセインの蛍光放射に対する潤滑剤の存在の効果を比較したグラフである。
【図６Ａ】図６Ａは、その表面上にエオシンＹ：フルオレセイン組成物の２、４または６層を持つ、本開示による光活性性ポリプロピレン繊維の経時的蛍光放射を比較したグラフである。
【図６Ｂ】図６Ｂは、その表面上にフルオレセイン組成物の２、４または６層を持つ、本開示の実施形態による光活性性ナイロン繊維の経時的蛍光放射を比較したグラフである。
【図７】図７、光活性性ナイロン繊維の内側（内側）または表面上（外側）に存在する光活性性剤を持つ、本開示の一実施形態による光活性性ナイロン繊維の経時的蛍光放射を比較したグラフである。
【図８】図８Ａ〜８Ｆは、エオシンＹの溶液（０．１ｇ／Ｌ）に浸漬した本開示の一実施形態による光活性性ポリプロピレン繊維の蛍光放射の写真を示す。図８Ａおよび８Ｂは、繊維が水中に出現しなかった一日後の青色ランプ下の蛍光放射を示す。図８Ｃおよび８Ｄは、繊維が水中に出現しなかった三日後の青色ランプ下の蛍光放射を示す。図８Ｅおよび８Ｆは、水中に出現した三日後の青色ランプ下の蛍光放射を示す。
【図９−１】図９Ａ〜９Ｐは、光活性性剤の溶液に浸漬した繊維、すなわち、エオシンＹ中の市販歯科繊維５０ｇ／Ｌ（図９Ａ〜９Ｂ）、エオシンＹ中の市販歯科繊維０．１ｇ／Ｌ（図９Ｃ〜９Ｄ）、フルオレセイン中の市販歯科繊維５０ｇ／Ｌ（図９Ｅ〜１９Ｆ）、フルオレセイン中の市販歯科繊維０．１ｇ／Ｌ（図９Ｇ〜９Ｈ）、フルオレセイン：エオシンＹ中の市販歯科繊維５０ｇ／Ｌ（図９Ｉ〜９Ｊ）、フルオレセイン：エオシンＹ中の市販歯科繊維０．１ｇ／Ｌ（図９Ｋ〜９Ｌ）、フルオレセイン中のポリプロピレン繊維５０ｇ／Ｌ（図９Ｍ〜９Ｎ）、フルオレセイン中のポリプロピレン繊維０．１ｇ／Ｌ（図９Ｏ〜９Ｐ）の青色ランプ下の蛍光放射の写真を示す。
【図９−２】図９Ａ〜９Ｐは、光活性性剤の溶液に浸漬した繊維、すなわち、エオシンＹ中の市販歯科繊維５０ｇ／Ｌ（図９Ａ〜９Ｂ）、エオシンＹ中の市販歯科繊維０．１ｇ／Ｌ（図９Ｃ〜９Ｄ）、フルオレセイン中の市販歯科繊維５０ｇ／Ｌ（図９Ｅ〜１９Ｆ）、フルオレセイン中の市販歯科繊維０．１ｇ／Ｌ（図９Ｇ〜９Ｈ）、フルオレセイン：エオシンＹ中の市販歯科繊維５０ｇ／Ｌ（図９Ｉ〜９Ｊ）、フルオレセイン：エオシンＹ中の市販歯科繊維０．１ｇ／Ｌ（図９Ｋ〜９Ｌ）、フルオレセイン中のポリプロピレン繊維５０ｇ／Ｌ（図９Ｍ〜９Ｎ）、フルオレセイン中のポリプロピレン繊維０．１ｇ／Ｌ（図９Ｏ〜９Ｐ）の青色ランプ下の蛍光放射の写真を示す。
【図１０】図１０は、本開示の一実施形態による光活性性の織物の作成のためのプロセスの概略図を示す。
【図１１Ａ】図１１Ａは、本開示の一実施形態による、スーツ様衣服での製品の概略図である。
【図１１Ｂ】図１１Ｂは、本開示の一実施形態による光活性性の織物で作られたスーツ様衣服の写真である。
【発明を実施するための形態】
【００１７】
さまざまな態様で、本開示は、光活性性剤を含む繊維および織物に関連し、かつ光活性性剤の光活性化(photoactivation)によって光活性化可能な繊維および織物媒体に関連する。一部の場合、繊維および織物媒体は、その表面上に存在する光活性性剤を持つ（例えば、繊維／織物は光活性性剤でコーティングまたはスプレーされる、または繊維／織物が光活性性剤を含む組成物または製剤中に浸漬される）。その他の場合、光活性性剤は繊維を作る材料に組み込まれる（例えば、光活性性剤が繊維を作る材料と混合／配合される）。その他一部の実施の場合、光活性性剤は、繊維／織物の表面上に存在し、かつ繊維を作る材料中に組み込まれる／混合される。
【００１８】
一部の場合、繊維は、合成繊維、天然繊維、紡織繊維であるがこれらに限定されない。例えば、合成繊維はポリマーまたは異なるポリマーの組み合わせから作ることができる。一部の場合、ポリマーは熱可塑性ポリマーである。
【００１９】
本明細書で使用される場合、「繊維(fiber)」という用語は、複合材料の構成要素として使用されるストリングまたは糸またはフィラメントに関連する。繊維は、例えば、織物などであるがこれに限定されないその他の材料の製造に使用することができる。
【００２０】
一部の場合、ポリマーはアクリル、アクリロニトリル・ブタジエン・スチレン（ＡＢＳ）、ポリベンズイミダゾール（ＰＢＩ）、ポリカーボネート、ポリエーテル・スルホン（ＰＥＳ）、ポリエーテルエーテルケトン（ＰＥＥＫ）、ポリエーテルイミド（ＰＥＩ）、ポリエチレン（ＰＥ）、ポリフェニレン・オキシド（ＰＰＯ）、ポリフェニレン・スルフィド（ＰＰＳ）、ポリプロピレン（ＰＰ）、ポリスチレン、ポリ塩化ビニル（ＰＶＣ）、テフロン、ポリブチレン、ポリエチレン・テレフタレート（ＰＥＴ）、ポリブチレン・テレフタレート（ＰＢＴ）、ナイロン、ポリ乳酸（ＰＬＡ）、ポリメチル・メタクリレート・ポリエステル、ポリウレタン、レーヨン、ポリ（メチルメタクリレート）（ＰＭＭＡ）、またはそれらの任意の混合物からのものである。
【００２１】
その他の一部の例では、繊維は、グリコール酸、ラクチド／グリコリド共重合体、ポリエステルポリマー、ポリグリコール酸／トリメチレンカーボネート共重合体、天然タンパク質繊維、セルロース繊維、ポリアミドポリマー、ポリプロピレンのポリマー、ポリエチレンのポリマー、ナイロン、ポリ乳酸のポリマー、ポリブチレン・テレフタレートのポリマー、ポリエステル、ポリグリコール共重合体、ポリブチレン、ポリメチルメタクリレートのポリマー、それらの任意の混合物から作られる場合がある。
【００２２】
一部の実施では、本開示の繊維は、繊維を形成する二つの別個のポリマーを持つ、通常はコア・シースまたは横並びとしての共押出し繊維である場合がある。
【００２３】
一部の実施では、繊維は、単一素線（単繊維）から構成されるか、または複数の素線（多繊維）から構成される場合がある。多繊維である光活性性の繊維は、絡み合わされているまたは編まれているまたはねじられている場合もある（すなわち、多繊維が絡み合わされて、編まれてまたはねじられて繊維を形成する）。
【００２４】
一部の実施では、本明細書に定義された光活性性の繊維の直径（個別に測定された、単繊維）は、約１５ミクロン〜約５００ミクロン、約２５ミクロン〜約５００ミクロン、約５０ミクロン〜４００ミクロン、約５０ミクロン〜約３００ミクロン、好ましくは約５０ミクロン〜約２５０ミクロン、好ましくは約７５ミクロン〜約３００ミクロン、最も好ましくは約７５ミクロン〜約２５０ミクロンの間で変化する。一部の特定実施では、本明細書に定義された光活性性の繊維の直径は、約１５ミクロン、約２０ミクロン、約２５ミクロン、約５０ミクロン、約７５ミクロン、約１００ミクロン、約１２５ミクロン、約１５０ミクロン、約１７５ミクロン、約２００ミクロン、約２２５ミクロン、約２５０ミクロン、約２５０ミクロン、約２７５ミクロン、約３００ミクロン、約３２５ミクロン、約３５０ミクロン、約３７５ミクロン、約４００ミクロン、約４２５ミクロン、約４５０ミクロン、約４７５ミクロン、約５００ミクロンである。一部の場合、本明細書に定義された光活性性の繊維の（個別に測定された）直径は約３１ミクロンである。
【００２５】
一部の実施では、本明細書に定義された光活性性の繊維は、機械的引張力および伸縮力に対して中等度〜高い抵抗性を示す。一部の実施では、本明細書に定義された光活性性の繊維は弾力性があり、伸展する能力および元のサイズおよび形状に戻る能力を持つ。
【００２６】
一部の実施では、光活性性の繊維は、約４００〜約４８０デニール、約４１０〜約４７０デニール、約４２０〜約４６０デニール、約４２０〜約４５０デニール、または約４２８デニールの線形質量密度を持つ。本明細書で使用される場合、「デニール」という用語は、繊維の線形質量密度の測定単位を指し、９０００メートルあたりのグラム数で表した質量として定義される。
【００２７】
一部の実施では、本明細書に定義された繊維は、その長さならびに柔軟性および巻線性の程度を維持する。その他の実施では、伸展繊維は、巻き取りおよび巻き出しプロセスにより繊維に損傷を与えることなく巻き取りおよび巻き出しするために、潤滑される場合がある。一部の場合、繊維は、元の直径の少なくとも半分、３分の１、４分の１、５分の１、６分の１、７分の１、８分の１、９分の１、または１０分の１の最小直径に到達するように、繊維が伸展できる引張強度を持つ。
【００２８】
図１Ａは、本開示の一実施形態による光活性性の繊維の作成のためのプロセス例の概略図である。この例では、ポリマーペレットが溶融され押し出されてから、まだ熱い間に繊維に引き伸ばされる押出プロセスが使用される。このプロセスの間、水および油中の光活性性剤の溶液は、まだ熱い間にポリマー上にスプレーされる。次に繊維は、保存および使いやすいようにボビン上に紡がれる。一部の場合、本開示の光活性性の繊維は、ＴＥＭ同方向二軸押出機を使用して作成される。
【００２９】
一部の実施では、光活性性剤は、光に暴露した時に光励起され、次にそのエネルギーをその他の分子に移動する、または例えば蛍光などの光として放射することができる化合物である。例えば、一部の場合、光活性性剤は光によって光励起された時、そのエネルギーを移動して光分散を増強または加速する、または酸化剤などのその他の分子にエネルギーを移動して酸素ラジカルを放出する場合がある。光活性性剤の例には、蛍光化合物（または染料）（「蛍光色素」または「発蛍光団」または「発色団」としても知られる）を含むがこれらに限定されない。その他の染料グループまたは染料（生物学的および組織学的染料、食品着色料、カロテノイドおよびその他の染料）も使用しうる。適した光活性性剤は、一般に安全と認められる（ＧＲＡＳ）ものでありうる。
【００３０】
特定の実施では、本開示の光活性性の繊維は、第一の光活性性剤を含む。一部の実施では、第一の光活性性剤は、約３８０ｎｍ〜約８００ｎｍ、約３８０ｎｍ〜約７００ｎｍ、約４００ｎｍ〜約８００ｎｍ、または約３８０ｎｍ〜約６００ｎｍの波長などの、可視スペクトルの範囲の波長を吸収する。その他の実施形態では、第一の光活性性剤は、約２００ｎｍ〜約８００ｎｍ、約２００ｎｍ〜約７００ｎｍ、約２００ｎｍ〜約６００ｎｍ、または約２００ｎｍ〜約５００ｎｍの波長を吸収する。一実施形態では、第一の光活性性剤は、約２００ｎｍ〜約６００ｎｍの波長を吸収する。一部の実施形態では、第一の光活性性剤は、約２００ｎｍ〜約３００ｎｍ、約２５０ｎｍ〜約３５０ｎｍ、約３００ｎｍ〜約４００ｎｍ、約３５０ｎｍ〜約４５０ｎｍ、約４００ｎｍ〜約５００ｎｍ、約４５０ｎｍ〜約６５０ｎｍ、約６００ｎｍ〜約７００ｎｍ、約６５０ｎｍ〜約７５０ｎｍ〜約７００ｎｍ〜約８００ｎｍの波長の光を吸収する。
【００３１】
一部の実施では、光活性性剤は約４００ｎｍ〜約８００ｎｍの範囲内の光を放射する。
【００３２】
本明細書に開示された光活性性の繊維は、少なくとも一つの追加的光活性性剤を含むことができる。光活性性剤を組み合わせることは、組み合わされた染料分子による光吸収を増加し、吸収およびフォトバイオモジュレーションの選択性を高めうる。従って、特定の実施形態では、本開示の光活性性の繊維は複数の光活性性剤を含む。
【００３３】
光活性性の繊維が光活性性剤をその表面（すなわち、繊維の周囲環境に接触している繊維の表面）上に持つ実施では、このような光活性性の繊維は、一つ以上の光活性性剤および水などであるがこれに限定されない担体材料を含む光活性性剤組成物中に浸漬されることによって作成される。
【００３４】
光活性性の繊維が光活性性剤をその表面（すなわち、繊維の周囲環境に接触している繊維の表面）上に持つ実施では、このような光活性性の繊維は、一つ以上の光活性性剤および担体材料を含む光活性性剤組成物(photoactivatable agent composition)をスプレーすることによって作成される。
【００３５】
一部の特定例では、光活性性剤組成物は、繊維を組成物中に浸漬することを可能にする粘度を持つ。一部の特定例では、光活性性剤組成物は液体または半液体である。
【００３６】
担体材料は、例えば水など、光活性性剤の光活性特性に影響を与えない任意の材料である、光活性性剤と適合する任意の液体または半液体材料でありうる。その他の一部の特定例では、光活性性剤組成物は、該光活性性剤組成物を繊維上にスプレーすることを可能にする粘度を持つ。
【００３７】
光活性性の繊維が、繊維に組み込まれた光活性性剤を持つ実施では、光活性性の繊維は、光活性性剤を繊維組成物中に組み込むことによって作成される。一部の例では、光活性性の繊維は押出によって作成される。一部の特定実施では、光活性性の繊維は紡糸を使用するプロセスによって作成される。紡糸は、湿式、乾式、乾式ジェット・ウェット、融解、ゲル、または電界紡糸でありうる。紡糸されるポリマーは流体状態へと変換される場合がある。ポリマーが熱可塑性物質の場合は、溶融されるか、またはそうでなければ溶媒に溶解されるか、または化学的に処理されて、可溶性または熱可塑性誘導体を形成する場合がある。溶融ポリマーは次に、紡糸口金を通されて、ゴムのような状態に冷却され、次に固化状態となる。ポリマー溶液が使用される場合は、溶液は紡糸口金を通された後に除去される。光活性性剤組成物を、流体状態のポリマーに、または溶融ポリマーに、または溶媒に溶解したポリマーに加えることができる。溶融することができるポリマーに対しては融解紡糸を使用することができる。その中に分散された光活性性剤を持つポリマーは、紡糸口金から押し出された後に冷却することによって固化する。
【００３８】
光活性性剤は、光活性性の繊維内に均一または不均一に分配することができる。光活性性原料(photoactivatable ingredient)が光活性性の繊維内に均一に分配されている時、光活性性の繊維中の光活性性剤の濃度は、光活性性の繊維が崩壊する時に安定しているのに対し、光活性性剤が光活性性の繊維内に均一に分配されていない時、光活性性の繊維中の光活性性剤の濃度は、光活性性の繊維が崩壊するにつれて変化する。
【００３９】
使用される光活性性剤の濃度は、光活性性の繊維から放射される光活性の望ましい強度および持続時間に基づいて、および望ましい光線療法、医学的または美容的効果に基づいて選択されうる。例えば、キサンテン染料などの一部の染料は、それより後は濃度をさらに増加しても実質的により高い放射蛍光を提供しない「飽和濃度」に達する。飽和濃度を超えて光活性性剤濃度をさらに増加させると、光活性性の繊維を通過する活性化光の量を減少させうる。そのため、特定の用途に対して活性化光よりも多くの蛍光が必要な場合、高い濃度の光活性性剤を使用しうる。しかし、放射される蛍光と活性化光との間にバランスが必要な場合、飽和濃度に近いまたはそれより低い濃度を選択しうる。
【００４０】
本開示の光活性性の繊維に使用されうる適切な光活性性剤には、以下が含まれるがこれらに限定されない。
【００４１】
クロロフィル染料：クロロフィル染料としては、クロロフィルａ、クロロフィルｂ、クロロフィリン、細菌クロロフィルａ、細菌クロロフィルｂ、細菌クロロフィルｃ、細菌クロロフィルｄ、プロトクロロフィル、プロトクロロフィルａ、両親媒性クロロフィル誘導体１、および両親媒性クロロフィル誘導体２が挙げられるがこれらに限定されない。
【００４２】
キサンテン誘導体：キサンテン染料としては、エオシン、エオシンＢ（４’，５’−ジブロモ，２’，７’−ジニトロ−ｏ−フルオレセイン，ジアニオン）、エオシンＹ、エオシンＹ（２’，４’，５’，７’−テトラブロモ−フルオレセイン，ジアニオン）、エオシン（２’，４’，５’，７’−テトラブロモ−フルオレセイン，ジアニオン）、エオシン（２’，４’，５’，７’−テトラブロモ−フルオレセイン，ジアニオン）メチルエステル、エオシン（２’，４’，５’，７’−テトラブロモ−フルオレセイン，モノアニオン）ｐ−イソプロピルベンジルエステル、エオシン誘導体（２’，７’−ジブロモ−フルオレセイン，ジアニオン）、エオシン誘導体（４’，５’−ジブロモ−フルオレセイン，ジアニオン）、エオシン誘導体（２’，７’−ジクロロ−フルオレセイン，ジアニオン）、エオシン誘導体（４’，５’−ジクロロ−フルオレセイン，ジアニオン）、エオシン誘導体（２’，７’−ジヨード−フルオレセイン，ジアニオン）、エオシン誘導体（４’，５’−ジヨード−フルオレセイン，ジアニオン）、エオシン誘導体（トリブロモ−フルオレセイン，ジアニオン）、エオシン誘導体（２’，４’，５’，７’−テトラクロロ−フルオレセイン，ジアニオン）、エオシンセチルピリジニウム塩素イオン対、エリスロシンＢ（２’，４’，５’，７’−テトラヨード−フルオレセイン，ジアニオン）、エリスロシン、エリスロシンジアニオン、エリチオシンＢ、フルオレセイン、フルオレセインジアニオン、フロキシンＢ（２’，４’，５’，７’−テトラブロモ−３，４，５，６−テトラクロロ−フルオレセイン，ジアニオン）、フロキシンＢ（テトラクロロ−テトラフロモ−フルオレセイン）、フロキシンＢ、ローズベンガル（３，４，５，６−テトラクロロ−２’，４’，５’，７’−テトラヨードフルオレセイン，ジアニオン）、ピロニンＧ、ピロニンＪ、ピロニンＹ、ローダミンなどのローダミン染料、（以下に限定されないが４，５−ジブロモ−ローダミンメチルエステル、４，５−ジブロモ−ローダミンｎ−ブチルエステル、ローダミン１０１メチルエステル、ローダミン１２３、ローダミン６Ｇ、ローダミン６Ｇヘキシルエステル、テトラブロモ−ローダミン１２３、およびテトラメチル−ローダミンエチルエステルを含む）が挙げられるがこれらに限定されない。
【００４３】
メチレンブルー染料：メチレンブルー誘導体としては、１−メチルメチレンブルー、１，９−ジメチルメチレンブルー、メチレンブルー、メチレンブルー（１６μＭ）、メチレンブルー（１４μＭ）、メチレンバイオレット、ブロモメチレンバイオレット、４−ヨードメチレンバイオレット、１，９−ジメチル−３−ジメチル−アミノ−７−ジエチル−アミノ−フェノチアジン、および１，９−ジメチル−３−ジメチルアミノ−７−ジブチル−アミノ−フェノチアジンが挙げられるがこれらに限定されない。
【００４４】
アゾ染料：アゾ（またはジアゾ）染料としては、メチルバイオレット、ニュートラルレッド、パラレッド（ピグメントレッド１）、アマランス（アゾルビンＳ）、カルモイシン（アゾルビン、フードレッド３、アシッドレッド１４）、アルーラレッドＡＣ（ＦＤ＆Ｃ  ４０）、タートラジン（ＦＤ＆Ｃイエロー５）、オレンジＧ（アシッドオレンジ１０）、ポンソー４Ｒ（フードレッド７）、メチルレッド（アシッドレッド２）、およびムレキシド−プルプル酸アンモニウムが挙げられるがこれらに限定されない。
【００４５】
本開示の一部の態様では、本明細書に開示の光活性性の繊維の一つ以上の光活性性剤は、アシッドブラック１、アシッドブルー２２、アシッドブルー９３、アシッドフクシン、アシッドグリーン、アシッドグリーン１、アシッドグリーン５、アシッドマゼンタ、アシッドオレンジ１０、アシッドレッド２６、アシッドレッド２９、アシッドレッド４４、アシッドレッド５１、アシッドレッド６６、アシッドレッド８７、アシッドレッド９１、アシッドレッド９２、アシッドレッド９４、アシッドレッド１０１、アシッドレッド１０３、アシッドローセイン、アシッドルビン、アシッドバイオレット１９、アシッドイエロー１、アシッドイエロー９、アシッドイエロー２３、アシッドイエロー２４、アシッドイエロー３６、アシッドイエロー７３、アシッドイエローＳ、アクリジンオレンジ、アクリフラビン、アルシアンブルー、アルシアンイエロー、アルコール可溶性エオシン、アリザリン、アリザリンブルー２ＲＣ、アリザリンカルミン、アリザリンシアニンＢＢＳ、アリザロールシアニンＲ、アリザリンレッドＳ、アリザリンパープリン、アルミノン、アミドブラック１０Ｂ、アミドシュワルツ、アニリンブルーＷＳ、アントラセンブルーＳＷＲ、オーラミンＯ、アゾカルミンＢ、アゾカルミンＧ、アゾイックジアゾ５、アゾイックジアゾ４８、アズールＡ、アズールＢ、アズールＣ、ベーシックブルー８、ベーシックブルー９、ベーシックブルー１２、ベーシックブルー１５、ベーシックブルー１７、ベーシックブルー２０、ベーシックブルー２６、ベーシックブラウン１、ベーシックフクシン、ベーシックグリーン４、ベーシックオレンジ１４、ベーシックレッド２、ベーシックレッド５、ベーシックレッド９、ベーシックバイオレット２、ベーシックバイオレット３、ベーシックバイオレット４、ベーシックバイオレット１０、ベーシックバイオレット１４、ベーシックイエロー１、ベーシックイエロー２、ビエブリッヒスカーレット、ビスマルクブラウンＹ、ブリリアントクリスタルスカーレット６Ｒ、カルシウムレッド、カルミン、カルミン酸、セレスチンブルーＢ、チャイナブルー、コチニール、コエレスチンブルー、クロムバイオレットＣＧ、クロモトロープ２Ｒ、クロモキサンシアニンＲ、コンゴコリント、コンゴレッド、コットンブルー、コットンレッド、クロセインスカーレット、クロシン、クリスタルポンソー６Ｒ、クリスタルバイオレット、ダリア、ダイアモンドグリーンＢ、ダイレクトブルー１４、ダイレクトブルー５８、ダイレクトレッド、ダイレクトレッド１０、ダイレクトレッド２８、ダイレクトレッド８０、ダイレクトイエロー７、エオシンＢ、エオシンブルーイッシュ、エオシン、エオシンＹ、エオシンイエローイッシュ、エオシノール、エリーガーネットＢ、エリオクロムシアニンＲ、エリスロシンＢ、エチルエオシン、エチルグリーン、エチルバイオレット、エバンスブルー、ファーストブルーＢ、ファーストグリーンＦＣＦ、ファーストレッドＢ、ファーストイエロー、フルオレセイン、フードグリーン３、ガレイン、ガラミンブルー、ガロシアニン、ゲンチアナバイオレット、ヘマテイン、ヘマチン、ヘマトキシリン、ヘリオファーストルビンＢＢＬ、ヘルベチアブルー、ヘマテイン、ヘマチン、ヘマトキシリン、ホフマンバイオレット、インペリアルレッド、インドシアニングリーン、イングレインブルー、イングレインブルー１、イングレインイエロー１、ＩＮＴ、ケルメス、ケルメス酸、ケルンエヒトロート、Ｌａｃ、ラッカイン酸、ラウトバイオレット、ライトグリーン、リサミングリーンＳＦ、ルクソールファーストブルー、マゼンタ０、マゼンタＩ、マゼンタＩＩ、マゼンタＩＩＩ、マラカイトグリーン、マンチェスターブラウン、マルチウスイエロー、メルブロミン、マーキュロクロム、メタニルイエロー、メチレンアズールＡ、メチレンアズールＢ、メチレンアズールＣ、メチレンブルー、メチルブルー、メチルグリーン、メチルバイオレット、メチルバイオレット２Ｂ、メチルバイオレット１０Ｂ、モルダントブルー３、モルダントブルー１０、モルダントブルー１４、モルダントブルー２３、モルダントブルー３２、モルダントブルー４５、モルダントレッド３、モルダントレッド１１、モルダントバイオレット２５、モルダントバイオレット３９、ナフトールブルーブラック、ナフトールグリーンＢ、ナフトールイエローＳ、ナチュラルブラック１、ナチュラルグリーン３（クロロフィリン）、ナチュラルレッド、ナチュラルレッド３、ナチュラルレッド４、ナチュラルレッド８、ナチュラルレッド１６、ナチュラルレッド２５、ナチュラルレッド２８、ナチュラルイエロー６、ＮＢＴ、ニュートラルレッド、ニューフクシン、ナイアガラブルー３Ｂ、ナイトブルー、ナイルブルー、ナイルブルーＡ、ナイルブルーオキサゾン、ナイルブルー硫酸エステル、ナイルレッド、ニトロＢＴ、ニトロブルーテトラゾリウム、ニュークリアファーストレッド、オイルレッドＯ、オレンジＧ、オルセイン、パラロサニリン、フロキシンＢ、ピクリン酸、ポンソー２Ｒ、ポンソー６Ｒ、ポンソーＢ、ポンソー・デ・キシリジン、ポンソーＳ、プリムラ、プルプリン、ピロニンＢ、フィコビリン、フィコシアニン、フィコエリスリン、フィコエリスリンシアニン（ＰＥＣ）、フタロシアニン、ピロニンＧ、ピロニンＹ、キニン、ローダミンＢ、ロザニリン、ローズベンガル、サフロン、サフラニンＯ、スカーレットＲ、スカーレットレッド、シャルラッハＲ、シェラック、シリウスレッドＦ３Ｂ、ソロクロムシアニンＲ、ソルブルブルー、ソルベントブラック３、ソルベントブルー３８、ソルベントレッド２３、ソルベントレッド２４、ソルベントレッド２７、ソルベントレッド４５、ソルベントイエロー９４、スピリットソルブルエオシン、スーダンＩＩＩ、スーダンＩＶ、スーダンブラックＢ、サルファーイエローＳ、スイスブルー、タートラジン、チオフラビンＳ、チオフラビンＴ、チオニン、トルイジンブルー、トルイジンレッド、トロペオリンＧ、トリパフラビン、トリパンブルー、ウラニン、ビクトリアブルー４Ｒ、ビクトリアブルーＢ、ビクトリアグリーンＢ、ビタミンＢ、ウォーターブルーＩ、ウォーターソルブルエオシン、キシリジンポンソー、またはイエローイッシュエオシンのいずれかから独立して選択されうる。
【００４６】
特定の実施形態では、生体光の相乗作用を提供するために、本開示の光活性性の繊維は、上記の光活性性剤のいずれか、またはその組み合わせを含む場合がある。例えば、光活性性剤の以下の相乗的組み合わせを使用することができる：エオシンＹとフルオレセイン、フルオレセインとローズベンガル、エリスロシンとエオシンＹ、ローズベンガルまたはフルオレセインとの組み合わせ、フロキシンＢとエオシンＹ、ローズベンガル、フルオレセイン、エリスロシンの一つ以上との組み合わせ、エオシンＹ、フルオレセインおよびローズベンガル。
【００４７】
一部の例では、光活性性剤は、合計容量の約１００ｇ／Ｌ、約５０ｇ／Ｌ、約１０ｇ／Ｌ、約５ｇ／Ｌ、約１ｇ／Ｌまたは約０．１ｇ／Ｌの濃度で光活性性剤組成物中に存在する。光活性性剤は、約１０ｇ／Ｌ〜約１００ｇ／Ｌの濃度で光活性性剤組成物中に存在することが好ましい。一部の場合、光活性性剤は、０．１ｇ／Ｌよりも低い濃度で光活性性剤組成物中に存在し、例えば、光活性性剤は、ミリグラム／Ｌまたはマイクログラム／Ｌの範囲の濃度で光活性性剤組成物中に存在する。
【００４８】
一部の実施形態では、本開示の光活性性の繊維は潤滑剤を含む。一部の場合、潤滑剤は本開示の光活性性の繊維の上にコーティングされる。一部の場合、潤滑剤は、ルロールオイル（Ｌｕｒｏｌ  Ｏｉｌ）（商標）などであるがこれに限定されない処理オイルである。いかなる理論にも拘束されることを望むものではないが、繊維の表面への潤滑剤の付加は、光活性性剤の組成物の繊維上での保持を改善する。例えば、潤滑剤は、光活性性剤の溶液の吸収を増加するように、ポリマーの疎水性を改善する。
【００４９】
一部の実施では、本開示の光活性性の繊維からの光活性性剤の浸出は約１５％未満であり、より好ましくは１０％未満であり、より好ましくは５％未満であり、より好ましくは４％未満であり、より好ましくは３％未満であり、より好ましくは２％未満であり、より好ましくは１％未満であり、またはさらにより好ましくは光活性性の繊維からの光活性性剤の浸出は実質的にない。本開示の光活性性の繊維からの光活性性剤の浸出は、１０ｍｌの水中に光活性性の繊維の０．１ｇを１日配置し、次に水中の光活性性剤の量を測定することによって評価することができる。
【００５０】
一部の実施では、本明細書に定義された光活性性の繊維を織って、複数の光活性性の繊維を含む光活性性の織物をもたらす織物材料にすることができる。一部の実施では、光活性性の繊維を含む光活性性の織物は、光活性性剤の浸出を実質的に示さない。
【００５１】
本明細書で使用される場合、「織物(fabric)」という用語は、繊維のネットワークから構成される織物材料、または繊維から構成される不織布（例えば、スパンボンド）材料に関連する。製織とは、糸またはより糸の二つの別個のセットが直角に織り合わされて織物または布を形成する紡織生産の方法である。同様の方法は、編み物、フェルト化、および組紐または編みである。不織布は、繊維またはフィラメントを機械的、熱的または化学的にからませることによって、互いに結合されたシートまたはウェブ構造として広く定義される。それらは、別個の繊維、溶融プラスチックまたはプラスチックフィルムから直接作られる平らまたは房状の多孔質シートである。それらは製織または編み物によって作られるのではなく、繊維を糸に変換する必要がない。
【００５２】
一部の例では、繊維材料は、衣服、衣料品、創傷包帯、タオル、寝具および同種のものなどであるがこれらに限定されない製品の製作に使用される場合がある。一部の実施では、衣服はシャツ、ズボン、手袋、マスク、靴下などでありうる。一部の場合、本開示の光活性性の繊維は織られて、スーツまたはスーツ様衣服の織物材料になる。
【００５３】
光活性性剤が繊維のポリマーと混合される実施では、このような繊維から作られる繊維も光活性性（光活性化可能）である。他方で、光活性性剤が繊維のポリマーと混合されない実施では、このような繊維から作られる繊維は光活性性剤組成物でコーティングまたは浸漬またはスプレーされて、織物を光活性性（光活性化可能）にする。
【００５４】
その他の一部の例では、光活性性の織物は、スパンボンド織物などであるがこれに限定されない不織光活性性の織物である場合がある。スパンボンド織物は、押し出された紡績フィラメントを収集ベルト上に均一でランダムに堆積させ、その後繊維を結合することによって作ることができる。繊維は、空気噴流または帯電によって、ウェブ敷設プロセスの間に分離することができる。収集表面は、気流が偏向して、繊維が制御されずに運ばれるのを防ぐために通常は穴が開いている。結合は、加熱ロールまたは熱い針を部分的に溶けたポリマーに適用して繊維を一緒に融合することによって、ウェブに強度および完全性を与える。一般的に、ポリプロピレン、ポリエステル、ポリエチレン、ポリエチレン・テレフタレート、ナイロン、ポリウレタンおよびレーヨンなどであるがこれらに限定されない、高い分子量および広い分子量分布のポリマーをスパンボンド織物の製造に使用することができる。一部の場合、スパンボンド織物はポリマーの混合物から構成される場合がある。低融点ポリマーは結合剤として機能することができ、これは高融点繊維が点在する別個の繊維であるか、または二つのポリマーが単一の繊維タイプに組み合わせられる場合がある。後者の場合、いわゆる二成分繊維は低融点成分を持ち、これは高融点コアをカバーするシースとして働く。二成分繊維は、二つの隣接ポリマーの押出によっても紡ぐことができる。
【００５５】
一部の場合、スパンボンディングは、結合装置を紡糸ライン内に配置することによって繊維紡糸とウェブ形成を組み合わせる場合がある。一部の配置では、ウェブは別個のステップで結合される場合がある。紡糸プロセスは、連続的フィラメント糸の生産と類似している場合があり、所定のポリマーに対して類似の押出し条件を利用する場合がある。繊維は、溶融ポリマーが紡糸口金から出るにつれて形成され、冷気によってクエンチされる。プロセスの目的は幅広いウェブを作ることであり、したがって、全幅にわたって十分な繊維が生成されるように多くの紡糸口金が横並びに配置される。
【００５６】
移動ベルトまたはスクリーン上への堆積の前に、紡糸口金の生産物は、繊維内の分子鎖を方向付けて繊維強度を増加し伸展性を減少するために希釈する必要がある複数の個別フィラメントを通常は含む。これは、プラスチック繊維が紡糸口金を出た直後にすばやく引き伸ばすことによって達成される。実際には、繊維は機械的または空気作用のいずれかで加速される。ウェブは、移動ベルト上へのフィラメント束の空気堆積によって形成される。空気式ガンは高圧空気を使用して、フィラメントを、ベンチュリ管などの低圧であるが高速度の狭窄部分に通す。ウェブが最大の均一性およびカバーを達成するために、ベルトに達する前に個別フィラメントが分離される。これは、張力を受けている間、堆積の前に、束に帯電を引き起こすことによって達成される。帯電は、摩擦電気的に、または高電圧帯電を加えることによって引き起こすことができる。ベルトは通常、電気的に接地された銅電線で作られている。堆積時、ベルトはフィラメントを放出する。直線的に配置されたフィラメントをいわゆるスロットダイを通して紡糸することによって作られるウェブは、このような束分離装置の必要性をなくす。
【００５７】
多くの方法を使用してスパンウェブの繊維を結合することができる。これらには、機械的ニードリング、熱接合、および化学結合が含まれる。最後の二つは、繊維の融合または接着によって、ウェブの大きな領域（エリア結合）または小さな領域（ポイント結合）を結合することができる。ポイント結合は、点での繊維の融合をもたらし、ポイント結合の間の繊維は比較的自由なままとなる。ステープルファイバーウェブで使用されるが、連続的フィラメントウェブでは日常的に使用されないその他の方法には、スティッチボンディング、超音波溶断、および水圧交絡が含まれる。
【００５８】
本開示の光活性性の織物は、光が織物の繊維に埋め込まれた光活性性剤に到達し、光活性性剤によって放射された光が織物を出るのを許容する厚さを持つことが好ましい。
【００５９】
一部の実施形態では、本開示の光活性性の繊維および光活性性の織物は美容的および／または医学的利益を持つ場合がある。
【００６０】
これらの実施形態の一部の実施では、光活性性の繊維および光活性性の織物は、組織または器官の予防および／または治療を促進するため、および／または光線療法を必要とする被験者の組織または器官を治療するために使用することができる。
【００６１】
一部の場合、本開示の光活性性の繊維および織物は、にきび、湿疹、皮膚炎または乾癬などの皮膚疾患の治療を促進するため、組織修復を促進するため、および炎症を調節するため、コラーゲン合成を調節するため、瘢痕を減少または回避するため、美容術のため、または創傷治癒を促進するために使用することができる。それらは急性炎症を治療するために使用できる。急性炎症は、疼痛、熱、発赤、膨張および機能喪失として現れる可能性があり、例えば蚊、ハチ、スズメバチ、ツタウルシ等の昆虫に噛まれるなど、アレルギー反応、または術後治療に見られる炎症反応が挙げられる。
【００６２】
特定の場合、本開示の光活性性の繊維および織物は、皮膚疾患の治療、瘢痕の防止または治療、および／または創傷治癒および／または組織修復の加速を提供する場合がある。
【００６３】
特定の実施形態では、光活性性の繊維または織物は、創傷治癒を促進するために使用される場合がある。この場合、光活性性の繊維または織物を医師またはそのほかの医療提供者によって適切であると見なされる創傷部位に適用することができる。特定の実施形態では、光活性性の繊維または織物は、瘢痕の回復を最適化するために、創傷閉鎖の後に使用できる。この場合、光活性性の繊維または織物は、週１回または、医師またはその他の医療提供者によって適切と見なされる間隔など、定期的な間隔で適用されうる。
【００６４】
特定の実施形態では、光活性性の繊維または織物は、治療された皮膚の状態を維持するために、にきび治療の後に使用されうる。この場合、光活性性の繊維または織物は、週１回または、医師またはその他の医療提供者によって適切と見なされる間隔など、定期的な間隔で適用されうる。
【００６５】
特定の実施形態では、光活性性の繊維または織物は、治療された皮膚の状態を維持するために、アブレーション皮膚治療の後に使用されうる。
【００６６】
本開示の光活性性の繊維または織物は皮膚疾患を治療することができ、皮膚疾患として以下に限定されないが、紅斑症、毛細血管拡張症、化学腺毛細血管拡張症、基底細胞がん、接触性皮膚炎、隆起性皮膚線維肉腫、性器疣贅、化膿性汗腺炎、黒色腫、メルケル細胞がん、貨幣状皮膚炎、伝染性軟属腫、乾癬、乾癬性関節炎、酒さ、疥癬、頭皮乾癬、脂腺がん、扁平上皮がん、脂漏性皮膚炎、脂漏性角化症、帯状疱疹、癜風、疣贅、皮膚がん、天疱瘡、日焼け、皮膚炎、湿疹、発疹、膿痂疹、慢性単純性苔癬、鼻瘤、口囲皮膚炎、仮性毛瘡（ｐｓｅｕｄｏｆｏｌｌｉｃｕｌｉｔｉｓ  ｂａｒｂａｅ）、固定薬疹、多形性紅斑、結節性紅斑、環状肉芽腫、日光角化症、紫斑病、円形脱毛症、アフタ性口内炎、皮膚乾燥、肌荒れ、乾燥症、真菌症、単純ヘルペス、間擦疹、ケロイド、角化症、稗粒腫、伝染性軟属腫、ばら色粃糠疹、掻痒症、蕁麻疹、ならびに血管腫瘍および形成異常が挙げられる。皮膚炎には、接触皮膚炎、アトピー性皮膚炎、脂漏性皮膚炎、貨幣状皮膚炎、全身性剥脱性皮膚炎、およびうっ滞性皮膚炎が含まれる。皮膚がんには、黒色腫、基底細胞がん、および扁平上皮がんが含まれる。
【００６７】
本開示の光活性性の繊維または織物はにきびを治療するために使用することができる。本明細書で使用される場合、「にきび」とは、皮膚腺または毛包の炎症によって生じる皮膚の疾患を意味する。本開示の光活性性の繊維および織物は、早期の発現前段階またはにきびの病変が目に見える後の段階で、にきびを治療するために使用できる。軽度、中等度および重度のにきびは、光活性性の繊維または織物の実施形態で治療することができる。にきびの発現前の早期段階は、毛嚢脂腺器官にある皮脂腺からの皮脂または真皮油の過剰分泌で通常始まる。皮脂は、毛包の管を通して皮膚表面に達する。管の中および皮膚上での過剰量の皮脂の存在は、毛包管からの皮脂の正常な流れを妨害または停滞させる傾向があり、そのため皮脂の濃縮化および固化を起こして、面皰として知られる固体の栓を作る。にきびの発症の正常な順序では、毛包口の過角化が刺激されて、それにより管のブロックが完了される。通常の結果は、丘疹、膿疱、または嚢胞で、これらは二次感染を引き起こす細菌で汚染されていることがよくある。にきびは、面皰、炎症性丘疹、または嚢胞の存在によって具体的に特徴付けられる。にきびの外観は、わずかな皮膚炎から、陥凹および外観を損なう瘢痕の発現までに及びうる。結果的に、本開示の光活性性の繊維または織物は、皮膚炎、陥凹、瘢痕の発現、面皰、炎症性丘疹、嚢胞、過角化症、およびにきびに関連した皮脂の濃厚化および硬化の一つ以上を治療するために使用できる。
【００６８】
一部の皮膚疾患は、赤み、顔面紅潮、落屑、吹き出物、丘疹、膿疱、面皰、斑、結節、小疱、水疱、毛細血管拡張症、クモ状静脈、ただれ、表面の過敏または痛み、痒み、炎症、赤み、紫もしくは青い斑点もしくは変色、ほくろ、および／または腫瘍を含む様々な症状を呈する。
【００６９】
本開示の光活性性の繊維および織物はさまざまなタイプのにきびを治療するために使用することができる。にきびの一部のタイプには、例えば、尋常性座瘡、嚢腫性座瘡、萎縮性座瘡、臭素座瘡、塩素座瘡、集簇性座瘡、化粧品性座瘡、洗剤性座瘡、流行性座瘡、夏季座瘡、電撃性座瘡、ハロゲン座瘡、硬結性座瘡、ヨード座瘡、座瘡ケロイド、機械的座瘡、丘疹性座瘡、ポマード座瘡、月経前座瘡、膿疱性座瘡、壊血病性座瘡、腺病性座瘡、蕁麻疹様座瘡、痘瘡状座瘡、毒物性座瘡、プロピオン酸座瘡、表皮剥離性座瘡、グラム陰性座瘡、ステロイド座瘡および結節嚢胞性座瘡が含まれる。
【００７０】
特定の実施形態では、本開示の光活性性の繊維または織物は、全身または局所的な抗菌治療と併せて使用される。例えば、にきびを治療するために使用される抗生物質にはテトラサイクリン、エリスロマイシン、ミノサイクリン、ドキシサイクリンが含まれる。一部の実施では、本開示の光活性性の織物から構成される製品は、例えば、細菌またはその他の病原体による創傷の感染および／または再感染を防ぐために創傷の治療に使用される時、抗感染効果を持つ場合がある。
【００７１】
本開示の光活性性の繊維または織物は、創傷の治療、創傷治癒の促進、組織修復の促進および／または運動機能（例えば、関節の動き）の改善を含む、美容術の防止もしくは減少のために使用されうる。本開示の光活性性の繊維または織物によって治療されうる創傷としては、例えば、異なる方法で始まり（例えば、長期間のベッド休養による褥瘡、外傷または手術によって誘発された創傷、やけど、糖尿病または静脈不全に関連した潰瘍、異なる特性を持つ皮膚および皮下組織への損傷が挙げられる。特定の実施形態では、本開示は、例えば、やけど、切開、切除、病変、裂傷、剥離、刺創または穿通創、手術創、挫傷、血腫、圧挫損傷、切断、痛みおよび潰瘍の治療ならびに／または治癒を促進するための光活性性の繊維または織物を提供する。
【００７２】
一部の実施形態では、本開示の光活性性の繊維または織物は、被験者の組織および／または器官上など、被験者に光線療法をもたらすための方法に使用することができる。このような方法は、本明細書に定義された光活性性の繊維および織物を被験者または光線療法を必要とする組織または器官に適用する工程と、光活性性剤の吸収スペクトルと重複する波長を持つ光を光活性性の繊維および織物に照射する工程とを含む。
【００７３】
特定の場合、本開示の光活性性の繊維および織物は、光線療法および／または生体光療法に使用することができる。特定の場合、本開示の光活性性の繊維および織物は、生体光医療用具として使用することができる。
【００７４】
特定の場合、本開示の光活性性の繊維および織物は、縫合材料、ステント、カテーテル、バルーン、創傷包帯などの医療用具に使用することができる。その他の一部の実施形態では、光活性性の繊維は、歯ブラシ、デンタルフロス、歯列矯正具および同種のものの製作など、歯科医療用具の製作に使用することができる。
【００７５】
本開示の方法は、本開示の光活性性の繊維または光活性性の織物を光線療法を必要とする組織または器官に適用する工程と、光活性性の繊維または光活性性の織物に存在する光活性性剤の吸収スペクトルと重複する波長を持つ光を光活性性の繊維または光活性性の織物に照射して、光活性性剤の放射を誘発する工程とを含む。
【００７６】
本開示の方法では、任意の作用光源を使用できる。任意のタイプのハロゲン、ＬＥＤまたはプラズマアークランプまたはレーザーが適切でありうる。作用光に適した光源の主要特性は、この光源は組成物中に存在する一つ以上の光活性性剤を活性化するために適切な波長（または複数の波長）の光を照射することである。一つの実施形態では、アルゴンレーザーが使用される。別の実施形態では、チタンリン酸カリウム（ＫＴＰ）レーザー（例えば、ＧｒｅｅｎＬｉｇｈｔ（商標）レーザー）が使用される。また別の実施形態では、光硬化装置などのＬＥＤランプが作用光の光源である。また別の実施形態では、作用光の光源は、約２００〜８００ｎｍの波長を持つ光源である。別の実施形態では、作用光の光源は、約４００〜６００ｎｍの波長を持つ可視光源である。別の実施形態では、作用光の光源は、約４００〜７００ｎｍの波長を持つ可視光源である。また別の実施形態では、作用光の光源は青い光である。また別の実施形態では、作用光の光源は赤い光である。また別の実施形態では、作用光の光源は緑色の光である。さらに、作用光源は、適切な出力密度を持つべきである。非平行光源（ＬＥＤ、ハロゲン、またはプラズマランプ）の適切な出力密度は、約０．１ｍＷ／ｃｍ２〜約２００ｍＷ／ｃｍ２の範囲である。レーザー光源の適切な出力密度は、約０．５ｍＷ／ｃｍ２〜約０．８ｍＷ／ｃｍ２の範囲である。
【００７７】
一部の実施では、被験者の皮膚表面で光は、約０．１ｍＷ／ｃｍ２〜約５００ｍＷ／ｃｍ２、０．１〜３００ｍＷ／ｃｍ２、または０．１〜２００ｍＷ／ｃｍ２のエネルギーを持ち、与えられるエネルギーは、治療されている状態、光の波長、皮膚から光源までの距離、および光活性性の繊維または織物の厚さに少なくとも依存する。特定の実施形態では、対象の皮膚で光は、約１〜４０ｍＷ／ｃｍ２、または２０〜６０ｍＷ／ｃｍ２、または４０〜８０ｍＷ／ｃｍ２、または６０〜１００ｍＷ／ｃｍ２、または８０〜１２０ｍＷ／ｃｍ２、または１００〜１４０ｍＷ／ｃｍ２、または３０〜１８０ｍＷ／ｃｍ２、または１２０〜１６０ｍＷ／ｃｍ２、または１４０〜１８０ｍＷ／ｃｍ２、または１６０〜２００ｍＷ／ｃｍ２、または１１０〜２４０ｍＷ／ｃｍ２、または１１０〜１５０ｍＷ／ｃｍ２、または１９０〜２４０ｍＷ／ｃｍ２である。
【００７８】
光活性性剤の活性化は、照射時ほぼ即時に起こりうる（フェムトまたはピコ秒）。本開示の光活性性の繊維および織物の吸収、反射および再放射の相乗効果、および治療されている組織とのその相互作用を利用するために、長時間の暴露は有益でありうる。一つの実施形態では、組織もしくは皮膚または光活性性の繊維または織物の作用光への暴露時間は、０．０１分〜９０分の間である。別の実施形態では、組織もしくは皮膚または光活性性の繊維または織物の作用光への暴露時間は、１分〜５分の間である。一部のその他の実施形態では、光活性性の繊維または織物は、約１分〜３分の間照射される。特定の実施形態では、光は、約１〜３０秒、約１５〜４５秒、約３０〜６０秒、約０．７５〜１．５分、約１〜２分、約１．５〜２．５分、約２〜３分、約２．５〜３．５分、約３〜４分、約３．５〜４．５分、約４〜５分、約５〜１０分、約１０〜１５分、約１５〜２０分、または約２０〜３０分の間適用される。治療時間は、最大約９０分、約８０分、約７０分、約６０分、約５０分、約４０分または約３０分の範囲でありうる。当然のことながら、線量を維持するために、治療領域に送達されるフルエンス率を調節することによって治療時間を調節できる。例えば、送達されるフルエンスは、約４〜約６０Ｊ／ｃｍ２、約４〜約９０Ｊ／ｃｍ２、約１０〜約９０Ｊ／ｃｍ２、約１０〜約６０Ｊ／ｃｍ２、約１０〜約５０Ｊ／ｃｍ２、約１０〜約４０Ｊ／ｃｍ２、約１０〜３０Ｊ／ｃｍ２、約２０〜４０Ｊ／ｃｍ２、約１５Ｊ／ｃｍ２〜２５Ｊ／ｃｍ２、または約１０〜約２０Ｊ／ｃｍ２／でありうる。
【００７９】
特定の実施形態では、光活性性の繊維および光活性性の織物は特定の間隔で再照射される場合がある。また別の実施形態では、作用光の光源は、適切な暴露時間の間、治療エリアの上方で連続的な動きをしている。また別の実施形態では、光活性性の繊維または光活性性の織物は、光活性性の繊維または光活性性の織物が少なくとも部分的に光退色するか、または完全に光退色するまで、照射される場合がある。
【００８０】
特定の実施形態では、光活性性の繊維または織物中の光活性性剤は、太陽および天井照明からのものを含む周辺光によって光励起できる。特定の実施形態では、光活性性剤は、電磁スペクトルの可視領域の光によって光活性化できる。光は、太陽光、電球、ＬＥＤ装置、テレビ、コンピュータ、電話、携帯装置上などの電子表示スクリーン、携帯装置上のフラッシュライトなど、任意の光源によって放射できる。本開示の方法では、任意の光源を使用できる。例えば、周辺光と直接太陽光または人工直接光との組み合わせを使用しうる。周辺光には、ＬＥＤ電球、蛍光電球などの天井照明、および間接太陽光を含みうる。
【００８１】
本開示の方法では、光活性性の繊維または織物は、光の適用後に随意に皮膚から取り除かれうる。その他の実施形態では、光活性性の繊維または織物は、組織または器官上に長時間配置されたままとなり、状態を治療するのに適切な時点で、直接または周辺光で再活性化されうる。
【実施例】
【００８２】
実施例１
光活性性の繊維および光活性性の織物の作成
ポリマー材料で作られている繊維に発色団が組み込まれた（発色団と混合されたポリマー材料）。混合には、ポリマー溶融物を取って、固体の発色団をポリマーに直接加え、次に溶融物を冷却することが含まれた。このプロセスは発色団をポリマー繊維に組み込むことを可能にした。ポリマー繊維は繊維、不織布、チューブおよびフィルムから選択された。発色団のポリマーに対する比は使用された発色団に応じて選択され、例えば、エオシンＹについては、２０％ｗ／ｗ比（水中）がマスター発色団バッチに対して使用され、フルオレセインについては、５％ｗ／ｗ比がマスター発色団バッチに対して使用された。純粋なエオシンＹ繊維が作られ、エオシンＹおよびフルオレセインの４：１（重量（または繊維重量で１：１））混合物が作られた。
【００８３】
繊維の作成：ポリプロピレン、ポリエチレン、ナイロンまたはそれらの組み合わせで作られている繊維が作成された。エオシンＹまたはフルオレセインまたはエオシンＹおよびフルオレセインの組み合わせが光活性性剤として使用された。一つのタイプのポリマーを使用して作成された繊維の断面図が図１Ｂに示されている。ポリエチレンは、ポリプロピレンシースと一緒に５０／５０ポリエチレンコアになった。これらの繊維の断面図が図１Ｃに示されている。
【００８４】
以下の組成を持つ繊維が考慮された：
Ａ）ポリプロピレンポリマーおよび５％エオシンＹ、
Ｂ）ポリプロピレンポリマーおよび１０％エオシンＹ、
Ｃ）ポリプロピレンポリマーおよび１５％エオシンＹ、
Ｄ）ポリプロピレンポリマーおよび２０％エオシンＹ、
Ｅ）ポリプロピレンポリマーおよび５％エオシンＹ、
Ｆ）ポリプロピレンポリマーおよび１０％フルオレセイン、
Ｇ）ポリプロピレンポリマーおよび１５％エオシンＹ、
Ｈ）ポリプロピレンポリマーおよび２０％エオシンＹ、
Ｉ）ポリエチレンポリマーおよび５％エオシンＹ、
Ｊ）ポリエチレンポリマーおよび１０％エオシンＹ、
Ｋ）ポリエチレンポリマーおよび１５％エオシンＹ、
Ｌ）ポリエチレンポリマーおよび２０％エオシンＹ、
Ｍ）ポリエチレンポリマーおよび５％フルオレセイン、
Ｎ）ナイロンおよび５％エオシンＹ、
Ｏ）ナイロンおよび１０％エオシンＹ、
Ｐ）ナイロンおよび１５％エオシンＹ、
Ｑ）ナイロンおよび２０％エオシンＹ、
Ｒ）ナイロンおよび５％フルオレセイン。
【００８５】
不織布：ポリプロピレン繊維が不織サンプルとして使用された。次の繊維が作成された：
Ｓ）ポリプロピレンポリマーおよび０．５ｇ／ＬエオシンＹ、
Ｔ）ポリプロピレンポリマーおよび０．５ｇ／ＬエオシンＹおよび０．２５ｇ／Ｌフルオレセイン。
【００８６】
実施例２
潤滑剤を含む光活性性の繊維の作成
繊維を発色団および潤滑剤（オイル：水が１：６）（すなわちルロールオイル）のバスに浸漬し、着色されて蛍光を発する繊維を作った。繊維は２つの発色団、エオシンＹおよびフルオレセイン／エオシンＹ混合物（１／４）の両方を組み込んだ。ポリエチレンは、ポリプロピレンシースと一緒に５０／５０ポリエチレンコアになった。
【００８７】
以下の組成を持つ繊維が考慮された：
ＡＡ）ポリメチルメタクリレート（シース）とポリプロピレン（コア）、エオシンＹ：フルオレセイン各１０ｇ／Ｌ、１５０ミクロンの単繊維、
ＢＢ）ポリメチルメタクリレート（シース）とポリプロピレン（コア）、エオシンＹ：フルオレセイン各２０ｇ／Ｌ、１５０ミクロンの単繊維、
ＣＣ）ポリメチルメタクリレート（シース）とポリプロピレン（コア）、エオシンＹ：フルオレセイン各３０ｇ／Ｌ、１５０ミクロンの単繊維、
ＤＤ）ナイロン、エオシンＹ：フルオレセイン各１０ｇ／Ｌ、１５０ミクロンの多繊維、
ＥＥ）ナイロン、エオシンＹ：フルオレセイン各２０ｇ／Ｌ、１５０ミクロンの多繊維、
ＦＦ）ナイロン、エオシンＹ：フルオレセイン各５０ｇ／Ｌ、１５０ミクロンの多繊維、
ＧＧ）ポリプロピレン、エオシンＹ発色団２０％、２ポンド、
ＨＨ）ポリプロピレン、エオシンＹ発色団２０％、１ポンドをポリプロピレン、フルオレセイン発色団５％、１ポンドと混合（１：１比）エオシンＹ発色団２０％を添加したポリエチレンシース、１ポンド、およびポリプロピレンコアブランク、ブランク、１ポンド
ＩＩ）エオシンＹ発色団２０％を添加したポリエチレンシース、０．５ポンドを、フルオレセイン発色団５％を添加したポリエチレンシース、０．５ポンドと混合（１：１比）、
ＪＪ）ポリプロピレンコアブランク、ブランク、１ポンド、
ＫＫ）エオシンＹ発色団２０％を添加したポリエチレンシース、１ポンドおよびエオシンＹ発色団２０％を添加したポリプロピレンコア、１ポンド、
ＬＬ）エオシンＹ発色団２０％を添加したポリエチレンシース、０．５ポンドを、フルオレセイン発色団５％を添加したポリエチレンシース、０．５ポンドと混合（１：１比）、およびエオシンＹ発色団２０％を添加したポリプロピレンコア、１ポンド、
ＭＭ）エオシンＹ発色団２０％を添加したポリエチレンシース、０．５ポンドを、フルオレセイン発色団５％を添加したポリエチレンシース、０．５ポンドと混合（１：１比）、およびエオシンＹ発色団２０％を添加したポリプロピレンコア、０．５ポンドをフルオレセイン発色団５％を添加したポリプロピレンコア、０．５ポンドと混合（１：１比）、
ＮＮ）ポリエチレンシースブランク、ブランク、１ポンドとエオシンＹ発色団２０％を添加したポリプロピレンコア、１ポンド、
ＯＯ）ポリエチレンシースブランク、ブランク、１ポンドおよびエオシンＹ発色団２０％を添加したポリプロピレンコア、０．５ポンドをフルオレセイン発色団５％を添加したポリプロピレンコア、０．５ポンドと混合（１：１比）
ＰＰ）エオシンＹ発色団２０％を添加したポリエチレンシース、１ポンドおよびエオシンＹ発色団２０％を添加したポリプロピレンコア、０．５ポンドをフルオレセイン発色団５％を添加したポリプロピレンコア、０．５ポンドと混合（１：１比）
ＱＱ）ナイロン、エオシンＹ発色団２０％、２ポンド、
ＲＲ）ナイロン、エオシンＹ発色団２０％、１ポンドをナイロン、フルオレセイン発色団５％、１ポンドと混合（１：１比）。
【００８８】
実施例３
光活性性の繊維による蛍光放射
表１、５、９、１４、１９および２５に記載された光活性性の繊維が作成された。光活性性剤の組成物が一部の繊維の上にスプレーされた。これらの繊維のそれぞれが、Ｔｈｅｒａ（商標）ランプを使用して５ｃｍの位置で５分間照射した後に蛍光を放射する能力について評価された。結果は、図２Ａ（ナイロン繊維）、図２Ｂ（ＰＢＴ繊維）および図２Ｃ（ＰＭＭＡ繊維）ならびに表２、３、４、６、７、８、１０、１１、１２、１３、１５、１６，１７、１８、２０、２１、２２、２３、２４、２６、２７、２８、２９、３０、３１、３２および３３に示されている。
【００８９】
【表１】
2018500468.tif 000003
【００９０】
【表２】
2018500468.tif 000004
【００９１】
【表３】
2018500468.tif 000005
【００９２】
【表４】
2018500468.tif 000006
【００９３】
【表５】
2018500468.tif 000007
【００９４】
【表６】
2018500468.tif 000008
【００９５】
【表７】
2018500468.tif 000009
【００９６】
【表８】
2018500468.tif 000010
【００９７】
【表９】
2018500468.tif 000011
【００９８】
【表１０】
2018500468.tif 000012
【００９９】
【表１１】
2018500468.tif 000013
【０１００】
【表１２】
2018500468.tif 000014
【０１０１】
【表１３】
2018500468.tif 000015
【０１０２】
【表１４】
2018500468.tif 000016
【０１０３】
【表１５】
2018500468.tif 000017
【０１０４】
【表１６】
2018500468.tif 000018
【０１０５】
【表１７】
2018500468.tif 000019
【０１０６】
【表１８】
2018500468.tif 000020
【０１０７】
【表１９】
2018500468.tif 000021
【０１０８】
【表２０】
2018500468.tif 000022
【０１０９】
【表２１】
2018500468.tif 000023
【０１１０】
【表２２】
2018500468.tif 000024
【０１１１】
【表２３】
2018500468.tif 000025
【０１１２】
【表２４】
2018500468.tif 000026
【０１１３】
【表２５】
2018500468.tif 000027
【０１１４】
【表２６】
2018500468.tif 000028
【０１１５】
【表２７】
2018500468.tif 000029
【０１１６】
【表２８】
2018500468.tif 000030
【０１１７】
【表２９】
2018500468.tif 000031
【０１１８】
【表３０】
2018500468.tif 000032
【０１１９】
【表３１】
2018500468.tif 000033
【０１２０】
【表３２】
2018500468.tif 000034
【０１２１】
繊維によって放射された蛍光のポリマーに対する影響が測定され、作成されたさまざまな繊維の間で比較された。結果が図２Ｄに示されている。データは、ポリエチレンおよびＰＢＴから作られた繊維が最も蛍光を発することを示している。
【０１２２】
【表３３】
2018500468.tif 000035
【０１２３】
実施例４
光活性性の繊維からの光活性性剤の浸出
この実験の目的は、ポリマーが、光活性性の繊維からの光活性性剤の浸出に影響を持つかどうかを決定することであった。浸出は、１０ｍｌの水中に０．１ｇの繊維を１日間配置し、その後光活性性剤の存在について水を評価することによって測定された。図３は、実施例３に定義された光活性性の繊維からのエオシンの浸出を示す。図４のサンプルの検出限界は０．００９５μｇ／ｍｌであった。表３４は、この実験中に取得されたデータを示す。表３４に示され、図３に図示されるデータは、ポリエチレンから作られた光活性性の繊維およびＰＢＴから作られた光活性性の繊維は、試験されたポリマーの中で最も少ないエオシンの浸出を示すことを実証している。データは、光活性性剤と繊維のポリマーとの混合は、光活性性の繊維からの光活性性剤の浸出を実質的になくすことにつながる。
【０１２４】
【表３４】
2018500468.tif 000036
【０１２５】
実施例５
光活性性の繊維によって放射される蛍光に対するさまざまなランプの高さの効果
この実験の目的は、光活性性の繊維の蛍光放射に対するさまざまな青色ランプの高さの効果を決定することであった。測定値が以下の表３５〜３８に示されている。
【０１２６】
【表３５】
2018500468.tif 000037
【０１２７】
【表３６】
2018500468.tif 000038
【０１２８】
【表３７】
2018500468.tif 000039
【０１２９】
【表３８】
2018500468.tif 000040
【０１３０】
青色ランプの高さが減少するにつれて、光活性性の繊維によって生成される蛍光およびエネルギーは非線形的に増加する。ナイロン繊維については、効果は最初の５分間に見られる。蛍光およびエネルギーは、蛍光が１２．９５ｍＷ／ｃｍ２およびエネルギーが１．９０Ｊ／ｃｍ２である。５分後、蛍光およびエネルギーが類似していることが観察された。ＰＢＴ繊維については、ランプの高さを減少させると、蛍光およびエネルギーの両方が増加する。しかし、光退色はより急速に起こる。ＰＬＡ繊維については、ランプの高さを減少させると、最初は蛍光を増加する。光退色は、７分後は、ランプが近い時に蛍光が低くなるような速度で起こる。
【０１３１】
実施例６
エオシンＹから放射される蛍光に対する潤滑剤の付加の効果
この実験の目的は、潤滑剤の付加がエオシンＹの溶液の蛍光の放射に影響するかどうかを評価することであった。ルロールオイルがエオシンＹの水溶液に付加される時、溶液は直ちにオレンジ色からピンク色に変わる。溶液はわずかに泡立つ場合もある。ルロールオイルを含む溶液の簡単なチェックでは、溶液が一層で、完全に混和しており、目に見える沈殿はないことを示している。ｌｕｒｏｌ  ｏｉｌの効果は、３２０μＬをエオシンＹ１０９μｇ／ｇの溶液２ｍｌに加えることによって比較された。ルロールオイルを含まない溶液には３２０μＬの水が加えられた。これらの２つの溶液の蛍光を測定して、ルロールオイルが何らかの効果を持っていたどうかを決定した（図４）。ｌｕｒｏｌ  ｏｉｌ溶液がほぼ２倍蛍光を発し、ほとんど光分解しなかったので、結果は、ルロールオイルがエオシンＹ溶液の効果を持つことを示した。また、ルロールオイルの蛍光は赤方偏移しているので、いくらかの黄色およびオレンジが観察される。青色ランプの下では、ルロールオイル溶液はほぼオレンジに見える一方、ルロールオイルを含まない溶液は緑であった。
【０１３２】
実施例７
光活性性の繊維の蛍光放射に対する潤滑剤の付加の効果
潤滑剤の存在は、添加繊維およびそれらの蛍光に対して効果を持つことが示された。低濃度の発色団の場合、わずかに赤方偏移する可能性があり、退色時間を相当減少する。高濃度の発色団では、赤方偏移するとともに蛍光を増加する。ほとんどの効果は１０ｇ／Ｌあたりのルロールオイルで起こると見られる。最初、エオシンＹ添加繊維の蛍光は０．０１であったが（図５Ａ）、ルロールオイルを付加すると蛍光は０．７まで増加する。比較は、付加されたルロールオイルと同じ濃度のエオシンＹおよびフルオレセインで行われた。それらは同じような蛍光で始まるが、フルオレセインはより速く光分解するように見える（図５Ｂ）。
【０１３３】
実施例８
複数層の光活性性剤を持つ光活性性の繊維の作成
この実験の目的は、ポリマー繊維に複数層の光活性性剤を付加すると蛍光の放射に影響するかどうかを決定することであった。このために、次の光活性性の繊維が作成された。ポリプロピレンポリマーがおよそ０．８〜１．０％ｗ／ｗの光活性性剤（エオシンＹ：フルオレセイン）と混合され、次にポリマーは硬化され、小さな粒に切断された。このポリマーはホッパーに入れられ、特定のミクロンサイズの繊維に押し出された（図６Ａ：３１ミクロン）（図６Ｂ：９３ミクロン）。マシンヘッドから出る時、繊維にはルロールオイルのみの組成物、またはルロールオイルおよび光活性性剤の組成物、またはルロールオイルおよび過酸化尿素の組成物、またはルロールオイルおよび炭酸水素ナトリウムの組成物がスプレーされた。
【０１３４】
発蛍光団の量は光活性性の繊維の全体的蛍光の決定因子である。層レベルが増加するにつれ、全体的蛍光も増加する。増加は直線的ではなく、繊維含量を二倍にしても蛍光は二倍にならない。しかし、６層は同じ材料の４層および２層のどちらよりも性能がすぐれていることは明らかである。
【０１３５】
実施例９
蛍光放射に対する多層の光活性性剤の影響
発色団がポリマー繊維の表面にある時、層の数を増加させると、ポリマー繊維の蛍光も増加する。発色団が内側にある時、反対のことが起き、層の数を増加させると全体的蛍光は減少する。光活性性の繊維は実施例８に記述されるように作成された。光退色は発色団が内側にある時より急速に起こる（図７）。試験２からの４層５０ｇ／ＬエオシンＹ外側と試験３からの４層０．５％エオシンＹ内側を比較する時、光退色の速度は、エオシンＹがナイロンと混合された時より速い。ナイロン試験３はナイロン試験２よりも好結果であった。繊維内の発色団が少なく層が少ないと、発色団が繊維をコーティングしている場合よりも多くの蛍光を発した。しかし、光退色はずっと速い速度で起こる。１０分後にはそれらの間で２ｍＷ／ｃｍ２の差が観察された。
【０１３６】
【表３９】
2018500468.tif 000041
【０１３７】
【表４０】
2018500468.tif 000042
【０１３８】
【表４１】
2018500468.tif 000043
【０１３９】
【表４２】
2018500468.tif 000044
【０１４０】
【表４３】
2018500468.tif 000045
【０１４１】
【表４４】
2018500468.tif 000046
【０１４２】
【表４５】
2018500468.tif 000047
【０１４３】
【表４６】
2018500468.tif 000048
【０１４４】
【表４７】
2018500468.tif 000049
【０１４５】
【表４８】
2018500468.tif 000050
【０１４６】
【表４９】
2018500468.tif 000051
【０１４７】
実施例１０
再浸漬した光活性性の繊維の蛍光放射
エオシンＹの水溶液を０．１ｇ／Ｌの濃度で調製し、二つのポリプロピレン繊維を溶液に浸漬して、発色団を添加した。次に、１日目に見られる蛍光を調べて、それらが経時的に蛍光をどのくらい維持するかに加えて、水中に浸漬した場合はどのくらいの発色団が維持されるかを決定した。この実験から、繊維の先端は３日後に蛍光を維持していることがわかる。
【０１４８】
図８Ａおよび８Ｂは、繊維が水中に出現しなかった一日後の青色ランプ下の蛍光放射を示す。図８Ｃおよび８Ｄは、繊維が水中に出現しなかった三日後の青色ランプ下の蛍光放射を示す。図８Ｅおよび８Ｆは、水中に出現した三日後の青色ランプ下の蛍光放射を示す。
【０１４９】
実施例１１
歯科用繊維添加の定性分析
市販の歯科用繊維をエオシンＹの溶液（３００ｇ／Ｌ、２００ｇ／Ｌ、１００ｇ／Ｌ、５０ｇ／Ｌ、１０ｇ／Ｌ、１ｇ／Ｌ、または０．１ｇ／Ｌ）に１０秒間浸漬した。繊維を取り出して色を観察し、青色ランプの下に置いて蛍光を定性的に観察した。３００〜１００ｇ／ＬのエオシンＹ溶液はほとんど蛍光を示さなかった一方、５０ｇ／ＬのエオシンＹ溶液は蛍光を示した。１０ｇ／ＬのエオシンＹ溶液を使用した時、蛍光の著しい増加が観察された。
【０１５０】
歯科用繊維をフルオレセイン溶液（５０ｇ／Ｌ、１０ｇ／Ｌ、１ｇ／Ｌ、０．１ｇ／Ｌ）に１０秒間浸漬した。その後、繊維を取り出して色を観察し、青色ランプの下に置いて蛍光を定性的に観察した。５０ｇ／Ｌのフルオレセイン溶液が蛍光を示した。
【０１５１】
歯科用繊維をフルオレセイン：エオシンＹ  １：１の溶液（合計発色団５０ｇ／Ｌ、１０ｇ／Ｌ、１ｇ／Ｌ、０．１ｇ／Ｌ）に再び１０秒間浸漬した。その後、繊維を取り出して色を観察し、青色ランプの下に置いて蛍光を定性的に観察した。５０ｇ／Ｌのフルオレセイン：エオシンＹ  １：１の溶液はほとんど蛍光を示さなかった。１０ｇ／Ｌのフルオレセイン：エオシンＹ  １：１溶液を使用した時、蛍光の著しい増加が観察された。
【０１５２】
図９Ａ〜９Ｐは、光活性性剤の溶液に浸漬した繊維、すなわち、エオシンＹ中の市販歯科繊維５０ｇ／Ｌ（図９Ａ〜９Ｂ）、エオシンＹ中の市販歯科繊維０．１ｇ／Ｌ（図９Ｃ〜９Ｄ）、フルオレセイン中の市販歯科繊維５０ｇ／Ｌ（図９Ｅ〜１９Ｆ）、フルオレセイン中の市販歯科繊維０．１ｇ／Ｌ（図９Ｇ〜９Ｈ）、フルオレセイン：エオシンＹ中の市販歯科繊維５０ｇ／Ｌ（図９Ｉ〜９Ｊ）、フルオレセイン：エオシンＹ中の市販歯科繊維０．１ｇ／Ｌ（図９Ｋ〜９Ｌ）、フルオレセイン中のポリプロピレン繊維５０ｇ／Ｌ（図９Ｍ〜９Ｎ）、フルオレセイン中のポリプロピレン繊維０．１ｇ／Ｌ（図９Ｏ〜９Ｐ）の青色ランプ下の蛍光放射の写真を示す。
【０１５３】
ポリプロピレン繊維をフルオレセインの溶液（合計発色団５０ｇ／Ｌ、１０ｇ／Ｌ、１ｇ／Ｌ、０．１ｇ／Ｌ）に１０秒間浸漬した後、取り出して色を観察し、次に青色ランプの下に置いて蛍光を定性的に観察した。５０ｇ／Ｌのフルオレセイン溶液はほとんど蛍光を示さなかった。１０ｇ／Ｌのフルオレセイン溶液を使用した時、蛍光の増加が観察された。
【０１５４】
実施例１２
光活性性の織物の作成
光活性性の織物の作成に使用されたポリプロピレン繊維は、Ｍｉｄｗｅｓｔ  Ｆｉｌｔｒａｔｉｏｎ（米国、オハイオ州、Ｗｅｓｔ  Ｃｈｅｓｔｅｒ  Ｔｏｗｎｓｈｉｐ）から取得された。試験された織物は、０．４５  ｏｚ／ｙｄ２〜２．５０  ｏｚ／ｙｄ２の範囲の密度のポリプロピレンから構成されていた。２．００  ｏｚ／ｙｄ２の密度のポリプロピレン織物は相当な量の発色団を吸収する一方、より厚いものよりも遮断する光が少ないことが観察された。一片の織物をルロールオイルＰＰ−３７７１を含まない小さな発色団バスに浸漬し、別の織物片をロールオイルＰＰ−３７７１を含む小さな発色団バスに浸漬した。その後浸漬した織物をロール乾燥し、オーブン中で加熱した。光活性性の織物の作成のプロセスが図１０に示されている。
【０１５５】
実施例１３
光活性性製品の作成
光活性性の織物を含む製品が想定されている。特に、製品は繊維を含む織物で作られているスーツである（図１１Ａ）。一部の場合、織物の組成物に入る繊維は、未加工ポリマーすなわち光活性性剤を含まないポリマーで作られている場合がある  その他の一部の場合、織物の組成物に入る繊維は、光活性性剤を含む光活性性の繊維で作られている場合がある。織物が未加工ポリマーで作られている繊維を含む場合、織物またはこのような織物で作られた製品は、光活性性剤を織物上および織物の繊維間に作られた隙間の中に堆積するために、光活性性剤でコーティング、浸漬またはスプレーすることができる。潤滑剤の組成物も、織物の繊維間に作られた隙間の中に光活性性剤を挿入するのを促進するために、織物上に配置される場合がある。この特定の例では、製品は、光線療法を必要とする被験者によって着用されるスーツである（図１１Ａ）．  スーツの製作に入れることが好ましい光活性性の繊維は、一つ以上の光活性性剤を含むナイロンおよびポリエチレンを含む。結果得られる製品（例えば、スーツ様の衣服）は、その後、光線療法を必要とする被験者によって着用される間、光で光活性化される。
【０１５６】
スーツ様衣服は、次の組成を持つ二つの光活性性の織物を関連付けることによって作成された：
（１）光活性性の織物＃１はポリプロピレン繊維から作られた。結果得られる織物は、０．５０ｇ／ＬエオシンＹ＋ルロールオイルの組成物に浸漬された。
（２）光活性性の織物＃２はポリプロピレン繊維から作られた。結果得られる織物は、０．２５ｇ／ＬエオシンＹ＋０．２５ｇ／Ｌフルオレセイン＋ルロールオイルの組成物に浸漬された。
【０１５７】
並置された光活性性の織物は、図１１Ｂに示されるスーツ様衣服に仕立てられた。二つの織物は、連結、縫合、接着、付着、融合、縫製、または結合などすることができ、その後適宜に仕立てられる。
【０１５８】
実施例１４
光活性性の織物を使用したサイトカインおよび成長因子の調節
この実験の目的は、サイトカインおよび成長因子の分泌に対する本開示の光活性性の繊維の効果を評価することであった。この目標を達成するために、青色ランプ（１２９．５３ｍＷ／ｃｍ２）を、ヒト皮膚線維芽細胞（継代＃３（７０，０００細胞／ウェル））サンプルステージの上面または底部の５ｃｍのところに配置した。下の表５０で特定された光活性性の織物を、特注プラスチックフレームの周りに巻いた（１〜３回転）。スライドを〜１〜１．４ｍｌのＰＢＳで満たし、ステージの繊維上に直接配置した。照射は底面から上面へと行われた。細胞はほとんどの繊維および培地に対しては１３〜１５Ｊ／ｃｍ２または５Ｊ／ｃｍ２で照射された。次に細胞を通常培地／ＩＦＮｇで２４時間培養し、上清を採取して−８０°Ｃで保存した。採取上清で実行した抗体アレイアッセイならびにサイトカインおよび成長因子の発現レベルが解析され、ＩＦＮｇ刺激細胞に対して正規化された。表５１に示される結果は、非治療対照のみと比べた発現レベルの少なくとも５０％の差に基づいている。
【０１５９】
【表５０】
2018500468.tif 000052
【０１６０】
【表５１】
2018500468.tif 000053
【０１６１】
上に示される結果は各媒体に対して少なくとも２つの独立した実験からのものである。
【０１６２】
媒体２（エオシン）および媒体３（エオシン／フルオレセイン）の組み合わせ（層状）の照射は、Ｉ−３０９、ＩＬ−１５、ＩＬ−７、ＭＤＣ、ＴＧＦβ１、ＧＲＯαおよびＩＧＦ−１の下方制御に対して肯定的な影響を持つ可能性があることを結果は示している。これらのサイトカインおよびケモカインは、アレルギー性接触性皮膚炎（Ｉ−３０９、ＩＬ−７）、乾癬（ＧＲＯα、ＩＬ−１５、ＩＧＦ−１）、アトピー性皮膚炎（ＭＤＣ）、および瘢痕化（ＴＧＦβ１）などの状態に関与する。しかし、これらの病理学は複雑であり、通常はより多くのタンパク質の調節が好ましい。
【０１６３】
この開示を見直した後、当業者であれば変形および変更を考え付くであろう。開示された特徴は、本明細書で開示されたその他の一つ以上の特徴との任意の組み合わせおよびサブコンビネーション（複数の依存性組み合わせおよびサブコンビネーションを含む）で、実施されうる。その任意の構成要素を含め、上に記載または例示された様々な特徴は、その他のシステムに組み合わせまたは組み込みうる。さらに、特定の特徴は、省略するか、または実施しなくても良い。変更、代替、修正の例は、当業者であれば究明可能であり、本明細書に開示された情報の範囲を逸脱することなく行なうことができる。本明細書に引用されたすべての参照は、参照によりその全体が組み込まれ、本明細書の一部となる。
【図１Ａ】
2018500468.tif 000054
【図１Ｂ】
2018500468.tif 000055
【図１Ｃ】
2018500468.tif 000056
【図２Ａ】
2018500468.tif 000057
【図２Ｂ】
2018500468.tif 000058
【図２Ｃ】
2018500468.tif 000059
【図２Ｄ】
2018500468.tif 000060
【図３】
2018500468.tif 000061
【図４】
2018500468.tif 000062
【図５Ａ】
2018500468.tif 000063
【図５Ｂ】
2018500468.tif 000064
【図６Ａ】
2018500468.tif 000065
【図６Ｂ】
2018500468.tif 000066
【図７】
2018500468.tif 000067
【図８】
2018500468.tif 000068
【図９−１】
2018500468.tif 000069
【図９−２】
2018500468.tif 000070
【図１０】
2018500468.tif 000071
【図１１Ａ】
2018500468.tif 000072
【図１１Ｂ】
2018500468.tif 000073
【国際調査報告】
2018500468.tif 000074
2018500468.tif 000075